(57)【要約】  有機電界発光素子に好適に使用可能な高分子化合物とその中間体、該化合物の製造方法、および該化合物を使用した有機電界発光素子を提供する。下記一般式（１）（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基、またはアルキレン基もしくは単結合で連結された二価の芳香族基または単結合で連結された二価の芳香族基を示す。ただし、Ａｒ1とＡｒ2で表される一価の芳香族基上の置換基としてアミノ基を除く。）で表される繰り返し単位を高分子鎖中に少なくとも一つ有する高分子化合物に対してスルホ基を導入した構造であることを特徴とするスルホ基含有高分子化合物とその中間体。【化１】2008120470.tif 000049
2008120470.tif 000002
【特許請求の範囲】
【請求項１】
一般式（１）：
【化１】
2008120470.tif 000045
（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基、またはアルキレン基もしくは単結合で連結された二価の芳香族基を示す。ただし、Ａｒ1とＡｒ2で表される一価の芳香族基上の置換基としてアミノ基を除く。）
で表される繰り返し単位を高分子鎖中に少なくとも一つ有する高分子化合物に対してスルホ基を導入した構造であるスルホ基含有高分子化合物。
【請求項２】
一般式（１）中、Ｙで表される基が一般式（ａ−１）〜（ａ−９）、および（ｂ−１）〜（ｂ−４）から選ばれるいずれかの基であり、かつＡｒ1、Ａｒ2、Ｙ、およびチオフェン環に結合した４つのベンゼン環の少なくとも一つがスルホ基で置換されていることを特徴とする請求項１記載のスルホ基含有高分子化合物。
【化２】
2008120470.tif 000046
（式中、−Ｘ−は−Ｏ−、−Ｓ−、−ＣＯ−、−ＳＯ−、−ＳＯ２−、−ＳｉＨ２−、−ＳｉＭｅ２−からなる群から選ばれる基であり、Ｒa1〜Ｒa3は水素原子、アルキル基、または芳香族基を示す。）
【化３】
2008120470.tif 000047
（式中、Ｒb1とＲb2は炭素数２以上のアルキル基または芳香族基、Ｒb3〜Ｒb8は水素原子、アルキル基または芳香族基を示し、Ｒb1とＲb2、Ｒb3とＲb4、Ｒb5とＲb6、Ｒb7とＲb8は互いに結合して環を形成していてもよい。ｋ２〜ｋ４、ｉ１〜ｉ３、ｊ１〜ｊ３は０〜１の整数を示す。）
【請求項３】
前記ｐ１〜ｐ４の少なくとも一つが1以上の整数であり、Ｚ１〜Ｚ４は、互いに同一であっても異なっていてもよく、それぞれカルボキシル基、ヒドロキシル基、アミノ基、一置換アミノ基、二置換アミノ基、および一般式（１ａ）〜（３ａ）：
−（Ｏ）Ｌ−Ｄ      （１ａ）
−Ｏ（Ｃ＝Ｏ）−Ｄ  （２ａ）
−（Ｃ＝Ｏ）Ｏ−Ｄ  （３ａ）
（式中、Ｄは無置換または置換された直鎖状、分岐鎖状または環状の炭素数１〜８のアルキル基、無置換または置換された炭素数４〜１２の一価の芳香族基、無置換または置換された炭素数７〜２０のアラルキル基を示し、Ｌは０または１を示す）
で表される基からなる群から選択される基である請求項１または請求項２に記載のスルホ基含有高分子化合物。
【請求項４】
前記ｐ１〜ｐ４がそれぞれ０である請求項１または請求項２に記載のスルホ基含有高分子化合物。
【請求項５】
請求項１〜４のいずれかに記載のスルホ基含有高分子化合物からなる有機電界発光素子材料。
【請求項６】
請求項１〜４のいずれかに記載のスルホ基含有高分子化合物を有機溶媒に溶解させた状態で用いることができることを特徴とする有機電界発光素子材料。
【請求項７】
前記有機溶媒が極性溶媒である請求項６記載の有機電界発光素子材料。
【請求項８】
一対の電極間に、請求項１〜４のいずれかに記載のスルホ基含有高分子化合物を少なくとも一種含有する層を、少なくとも一層挟持してなる有機電界発光素子。
【請求項９】
請求項１〜４のいずれかに記載のスルホ基含有高分子化合物を含有する層が、電荷注入輸送層である請求項８記載の有機電界発光素子。
【請求項１０】
前記電荷注入輸送層が正孔注入輸送層である請求項９記載の有機電界発光素子。
【請求項１１】
前記正孔注入輸送層を少なくとも二層備える請求項１０記載の有機電界発光素子。
【請求項１２】
一般式（１）で表される繰り返し単位を高分子鎖中に少なくとも一つ有する高分子化合物。
【化４】
2008120470.tif 000048
（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基、またはアルキレン基もしくは単結合で連結された二価の芳香族基を示す。ただし、Ａｒ1とＡｒ2で表される一価の芳香族基上の置換基としてアミノ基を除く。）
【請求項１３】
請求項１２記載の高分子化合物からなる有機電界発光素子材料。
【請求項１４】
請求項１２記載の高分子化合物を有機溶媒に溶解させた状態で用いることができることを特徴とする有機電界発光素子材料。
【請求項１５】
一対の電極間に、請求項１２記載の高分子化合物を少なくとも一種含有する層を、少なくとも一層挟持してなる有機電界発光素子。
【請求項１６】
前記高分子化合物を含有する層が、電荷注入輸送層である請求項１５に記載の有機電界発光素子。
【請求項１７】
前記電荷注入輸送層が正孔注入輸送層である請求項１６に記載の有機電界発光素子。
【請求項１８】
前記正孔注入輸送層を少なくとも二層備える請求項１７記載の有機電界発光素子。
【請求項１９】
請求項１記載のスルホ基含有高分子化合物を少なくとも一種含有する層を少なくとも一層挟持し、請求項１２記載の高分子化合物を少なくとも一種含有する層を少なくとも一層挟持してなる有機電界発光素子。
【発明の詳細な説明】
【技術分野】
【０００１】
本発明は、スルホ基を含有する新規な高分子化合物とその中間体に関する。さらに本発明は、該化合物を含有する有機電界発光素子に関する。
【背景技術】
【０００２】
近年、有機化合物を用いた機能材料の研究開発が盛んに実施されている。最近では、素子の構成材料に有機化合物を用いた有機電界発光素子（有機エレクトロルミネッセンス素子：有機ＥＬ素子）の開発が精力的に進められている。【０００３】
有機電界発光素子は蛍光性有機化合物を含む薄膜を、陽極と陰極間に挟持した構造を有し、該薄膜に電子および正孔（ホール）を注入して、再結合させることにより励起子（エキシントン）を生成させ、この励起子が失活する際に放出される光を利用して発光する素子である。有機電界発光素子は、数Ｖ〜数十Ｖ程度の直流の低電圧で発光が可能であり、また、蛍光性有機化合物の種類を選択することにより、種々の色（例えば、赤色、青色、緑色）の発光が可能である。このような特徴を有する有機電界発光素子は種々の発光素子、表示素子などへの応用が期待されている。【０００４】
最近では、印刷法によるパターニングが可能という特徴から、大画面ＴＶパネルやフレキシブルシートディスプレイに有利な材料として、蛍光性有機化合物として共役系発光高分子を用いた有機電界発光素子（高分子有機電界発光素子：高分子有機ＥＬ素子）の開発が精力的に進められている。【０００５】
有機電界発光素子では、電極間に発光層単独、またはそれに積層して正孔輸送層や電子輸送層が用いられているが、素子の特性や寿命の向上のために、陽極に隣接して正孔注入層を用いることが一般的である。高分子有機電界発光素子における正孔注入層の材料（正孔注入材料）としては、導電性高分子であるポリチオフェン誘導体（ポリ（３、４−エチレンジオキシチオフェン）：以下ＰＥＤＯＴと記す。）と高分子プロトン酸であるポリ（スチレンスルホン酸）（以下ＰＳＳと記す。）とを含む分散液である材料（以下ＰＥＤＯＴ/ＰＳＳと記す。）（特許文献１）や、スルホ基含有トリアリールアミン重合体（特許文献２）などが知られている。
【特許文献１】特開２０００−９１０８１号公報
【特許文献２】中国特許出願公開第１８２７６６６号明細書
【発明の開示】
【発明が解決しようとする課題】
【０００６】
上記のＰＥＤＯＴ/ＰＳＳは、有機溶媒に対して溶解性が乏しく、水を溶媒とする分散液の状態である。有機電界発光素子では、水分が素子の短絡などの問題を引き起こすことが知られているが、ＰＥＤＯＴ/ＰＳＳは水を溶媒としているために、素子作成時に取扱いが難しいとの指摘がされている。また、導電性高分子のＰＥＤＯＴに対し、高分子量のＰＳＳを過剰に使っているため、凝集性があり均質な薄膜を形成することが困難であるという問題点も指摘されている。さらに、ＰＥＤＯＴ/ＰＳＳを使用した正孔注入層を有する有機電界発光素子は、効率および寿命の改善が望まれている。【０００７】
また、上記のスルホ基含有トリアリールアミン重合体は、メタノール、Ｎ，Ｎ−ジメチルホルムアミド（ＤＭＦ）、ジメチルスルホキシド（ＤＭＳＯ）、水等の極性溶剤の一種または数種の混合によって調製された溶剤への溶解性を備えていることが特許文献２に記載されているが、有機溶媒への溶解度は必ずしも十分とは言えない。【０００８】
また、高分子化合物を用いた有機電界発光素子は、効率および寿命の点でさらなる向上が望まれていた。【０００９】
本発明の目的は、有機電界発光素子に適した新規な高分子化合物とその中間体、および該化合物を含有する有機電界発光素子を提供することである。
【課題を解決するための手段】
【００１０】
本発明者らは、上記課題を達成すべく鋭意検討した結果、スルホ基を含有する新規なテトラフェニルチオフェン骨格を有する高分子化合物が有機溶媒に可溶で凝集性がなく、均質な薄膜形成を行うことが可能であり、該化合物を使用することにより長寿命の有機電界発光素子が得られることを見出し、本発明を完成するに至った。【００１１】
すなわち本発明は、以下の（１）〜（１９）を提供するものである。
（１）一般式（１）：【００１２】
【化１】
2008120470.tif 000003
【００１３】
（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基、またはアルキレン基もしくは単結合で連結された二価の芳香族基を示す。ただし、Ａｒ1とＡｒ2で表される一価の芳香族基上の置換基としてアミノ基を除く。）
で表される繰り返し単位を高分子鎖中に少なくとも一つ有する高分子化合物に対してスルホ基を導入した構造であるスルホ基含有高分子化合物。【００１４】
（２）一般式（１）中、Ｙで表される基が一般式（ａ−１）〜（ａ−９）、および（ｂ−１）〜（ｂ−４）から選ばれるいずれかの基であり、かつＡｒ1、Ａｒ2、Ｙ、およびチオフェン環に結合した４つのベンゼン環の少なくとも一つがスルホ基で置換されていることを特徴とする（１）に記載のスルホ基含有高分子化合物。【００１５】
【化２】
2008120470.tif 000004
【００１６】
（式中、−Ｘ−は−Ｏ−、−Ｓ−、−ＣＯ−、−ＳＯ−、−ＳＯ２−、−ＳｉＨ２−、−ＳｉＭｅ２−からなる群から選ばれる基であり、Ｒa1〜Ｒa3は水素原子、アルキル基、または芳香族基を示す。）【００１７】
【化３】
2008120470.tif 000005
【００１８】
（式中、Ｒb1とＲb2は炭素数２以上のアルキル基または芳香族基、Ｒb3〜Ｒb8は水素原子、アルキル基または芳香族基を示し、Ｒb1とＲb2、Ｒb3とＲb4、Ｒb5とＲb6、Ｒb7とＲb8は互いに結合して環を形成していてもよい。ｋ２〜ｋ４、ｉ１〜ｉ３、ｊ１〜ｊ３は０〜１の整数を示す。）
（３）前記ｐ１〜ｐ４の少なくとも一つが1以上の整数であり、前記Ｚ１〜Ｚ４は、互いに同一であっても異なっていてもよく、それぞれカルボキシル基、ヒドロキシル基、アミノ基、一置換アミノ基、二置換アミノ基、および一般式（１ａ）〜（３ａ）：
−（Ｏ）Ｌ−Ｄ      （１ａ）
−Ｏ（Ｃ＝Ｏ）−Ｄ  （２ａ）
−（Ｃ＝Ｏ）Ｏ−Ｄ  （３ａ）
（式中、Ｄは無置換または置換された直鎖状、分岐鎖状または環状の炭素数１〜８のアルキル基、無置換または置換された炭素数４〜１２の一価の芳香族基、無置換または置換された炭素数７〜２０のアラルキル基を示し、Ｌは０または１を示す）
で表される基からなる群から選択される基である（１）または（２）に記載のスルホ基含有高分子化合物。
（４）前記ｐ１〜ｐ４がそれぞれ０である（１）または（２）に記載のスルホ基含有高分子化合物。【００１９】
また、本発明は、以下のものも包含する。
（５）（１）〜（４）のいずれかに記載のスルホ基含有高分子化合物からなる有機電界発光素子材料。
（６）（１）〜（４）のいずれかに記載のスルホ基含有高分子化合物を有機溶媒に溶解させた状態で用いることができることを特徴とする有機電界発光素子材料。
（７）前記有機溶媒が極性溶媒である（６）に記載の有機電界発光素子材料。
（８）一対の電極間に、（１）〜（４）のいずれかに記載のスルホ基含有高分子化合物を少なくとも一種含有する層を、少なくとも一層挟持してなる有機電界発光素子。
（９）（１）〜（４）のいずれかに記載のスルホ基含有高分子化合物を含有する層が、電荷注入輸送層である（８）に記載の有機電界発光素子。
（１０）前記電荷注入輸送層が正孔注入輸送層である（９）に記載の有機電界発光素子。
（１１）前記正孔注入輸送層を少なくとも二層備える（１０）に記載の有機電界発光素子。
（１２）一般式（１）で表される繰り返し単位を高分子鎖中に少なくとも一つ有する高分子化合物。【００２０】
【化４】
2008120470.tif 000006
【００２１】
（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基、またはアルキレン基もしくは単結合で連結された二価の芳香族基を示す。ただし、Ａｒ1とＡｒ2で表される一価の芳香族基上の置換基としてアミノ基を除く。）【００２２】
（１３）（１２）に記載の高分子化合物からなる有機電界発光素子材料。
（１４）（１２）に記載の高分子化合物を有機溶媒に溶解させた状態で用いることができることを特徴とする有機電界発光素子材料。
（１５）一対の電極間に、（１２）に記載の高分子化合物を少なくとも一種含有する層を、少なくとも一層挟持してなる有機電界発光素子。
（１６）前記高分子化合物を含有する層が、電荷注入輸送層である（１５）に記載の有機電界発光素子。
（１７）前記電荷注入輸送層が正孔注入輸送層である（１６）に記載の有機電界発光素子。（１８）前記正孔注入輸送層を少なくとも二層備える（１７）に記載の有機電界発光素子。
（１９）（１）に記載のスルホ基含有高分子化合物を少なくとも一種含有する層を少なくとも一層挟持し、（１２）に記載の高分子化合物を少なくとも一種含有する層を少なくとも一層挟持してなる有機電界発光素子。【００２３】
本発明によれば、有機溶媒に可溶で凝集性がなく、均質な薄膜形成を行うことが可能である高分子化合物を提供することができ、さらに該化合物を使用することにより高効率および長寿命の有機電界発光素子が得られる。
【図面の簡単な説明】
【００２４】
上述した目的、およびその他の目的、特徴および利点は、以下に述べる好適な実施の形態、およびそれに付随する以下の図面によってさらに明らかになる。【００２５】
【図１】有機電界発光素子の一例の断面概略図である。
【図２】有機電界発光素子の一例の断面概略図である。
【図３】有機電界発光素子の一例の断面概略図である。
【図４】有機電界発光素子の一例の断面概略図である。
【図５】有機電界発光素子の一例の断面概略図である。
【図６】有機電界発光素子の一例の断面概略図である。
【図７】有機電界発光素子の一例の断面概略図である。
【図８】有機電界発光素子の一例の断面概略図である。
【発明を実施するための最良の形態】
【００２６】
以下、本発明に関し詳細に説明する。【００２７】
本発明のスルホ基含有高分子化合物は、一般式（１）で表される繰り返し単位を高分子鎖中に少なくとも一つ有する高分子化合物に対してスルホ基を導入した構造であり、一般式（１）で表される繰り返し単位を高分子鎖中に少なくとも一つ有する高分子化合物は、その有用な中間体（以下、「中間体高分子化合物」という）である。
一般式（１）：【００２８】
【化５】
2008120470.tif 000007
【００２９】
（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基、またはアルキレン基もしくは単結合で連結された二価の芳香族基を示す。ただし、Ａｒ1とＡｒ2で表される一価の芳香族基上の置換基としてアミノ基を除く。）
スルホ基の数としては、特に制限されるものではないが、繰り返し単位当たりのスルホ基の平均数は０．１〜２０個、好ましくは０．５〜１０個、より好ましくは１〜８個である。【００３０】
一般式（１）において、Ａｒ１とＡｒ２は、独立に一価の芳香族基を表し、一価の芳香族炭化水素基あるいは一価の芳香族複素環基が包含される。これらの基は、無置換であっても置換されていても良い。これらの基が無置換または置換された芳香族炭化水素基の場合、該基の環を構成する炭素数は６〜３０が好ましく、炭素数６〜２０がより好ましい。一方、これらの基が無置換または置換された芳香族複素環基である場合、該基の環を構成する炭素数は３〜３０が好ましく、炭素数３〜２０がより好ましい。Ａｒ１とＡｒ２は、同一の基であることが好ましく、同一の芳香族炭化水素基であることがさらに好ましい。【００３１】
Ａｒ１とＡｒ２の芳香族炭化水素基、あるいは芳香族複素環基の具体例としては、フェニル基、１−ナフチル基、２−ナフチル基、１−アントラセニル基、２−アントラセニル基、９−アントラセニル基、１−フェナントリル基、２−フェナントリル基、３−フェナントリル基、４−フェナントリル基、９−フェナントリル基、２−フルオロ−９−フェナントリル基、１−ビフェニレンイル基、２−ビフェニレンイル基、１−ピレニル基、２−ピレニル基、４−ピレニル基、２−フルオレニル基、５−アセナフチレニル基、３−フルオランテニル基、１−トリフェニレニル基、２−トリフェニレニル基、１−ナフタセニル基、２−ナフタセニル基、９−ナフタセニル基、３−ペリレニル基、
４−キノリル基、２−キノリル基、４−ピリジル基、３−ピリジル基、２−ピリジル基、２−ピリミジル基、３−ピリミジル基、４−ピリミジル基、５−ピリミジル基、３−ピリダジニル基、４−ピリダジニル基、２−ピラジニル基、【００３２】
３−フリル基、２−フリル基、２−ベンゾフリル基、４−ジベンゾフラニル基、２−ジベンゾフラニル基、
３−チエニル基、２−チエニル基、ジベンゾチオフェン−４−イル基、ジベンゾチオフェン−２−イル基、
２−オキサゾリル基、２−チアゾリル基、２−ベンゾオキサゾリル基、２−ベンゾチアゾリル基、２−ベンゾイミダゾリル基、カルバゾール−３−イル基、
２−フェニルフェニル基、３−フェニルフェニル基、４−フェニルフェニル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基などを挙げることができる。【００３３】
Ａｒ１とＡｒ２の芳香族炭化水素基、あるいは芳香族複素環基上の置換基としては、カルボキシル基、ヒドロキシル基、および一般式（１ａ）〜（３ａ）：
−（Ｏ）Ｌ−Ｄ （１ａ）
−Ｏ（Ｃ＝Ｏ）−Ｄ （２ａ）
−（Ｃ＝Ｏ）Ｏ−Ｄ （３ａ）
（式中、Ｄは無置換または置換された直鎖状、分岐鎖状または環状の炭素数１〜８のアルキル基、無置換または置換された炭素数４〜１２の一価の芳香族基、無置換または置換された炭素数７〜２０のアラルキル基を示し、Ｌは０または１を示す。）
で表される基を挙げることができ、一般式（１ａ）で表される基が好ましい。一般式（１ａ）で表される基としては、Ｌは０であることが好ましい。Ａｒ１とＡｒ２の芳香族炭化水素基、あるいは芳香族複素環基上の置換基の置換位置は特に制限されない。また、置換数は制限されないが、好ましくは０〜５である。【００３４】
Ｄの無置換または置換された直鎖、分岐鎖状または環状のアルキル基の具体例としては、メチル基、エチル基、ｎ−プロピル基、イソプロピル基、ｎ−ブチル基、iso−ブチル基、sec−ブチル基、tert−ブチル基、ｎ−ペンチル基、iso−ペンチル基、ネオペンチル基、tert−ペンチル基、ｎ−ヘキシル基、１−メチルペンチル基、４−メチル−２−ペンチル基、２−エチルブチル基、２−エチルヘキシル基、ｎ−ヘプチル基、１−メチルヘキシル基、ｎ−オクチル基、１−メチルヘプチル基、２−プロピルペンチル基、２，２−ジメチルヘキシル基、２，６−ジメチル−４−ヘキシル基、３，５，５−トリメチルペンチル基、【００３５】
シクロヘキシル基、シクロヘキシルメチル基、シクロペンチル基、２−エチルブチル基、３，３−ジメチルブチル基、１，１−ジメチルヘキシル基、１−ノルボルニル基、２−ノルボルナンメチル基、
シクロブチル基、１−メチルシクロペンチル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、シクロヘプチル基、シクロオクチル基、【００３６】
メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−ｎ−プロポキシエチル基、２−iso−プロポキシエチル基、２−ｎ−ブトキシエチル基、２−ｎ−ペンチルオキシエチル基、２−ｎ−ヘキシルオキシエチル基、２−（２'−エチルブチルオキシ）エチル基、２−ｎ−ヘプチルオキシエチル基、２−ｎ−オクチルオキシエチル基、２−（２'−エチルヘキシルオキシ）エチル基、２−シクロヘキシルオキシエチル基、２−メトキシプロピル基、３−メトキシプロピル基、３−エトキシプロピル基、
３−ｎ−プロポキシプロピル基、３−iso−プロポキシプロピル基、３−（ｎ−ブトキシ）プロピル基、３−（ｎ−ペンチルオキシ）プロピル基、３−（ｎ−ヘキチルオキシ）プロピル基、３−（２'−エチルブトキシ）プロピル基、３−（ｎ−オクチルオキシ）プロピル基、３−（２'−エチルヘキシルオキシ）プロピル基、３−シクロヘキシルオキシプロピル基、４−メトキシブチル基、４−エトキシブチル基、４−ｎ−プロポキシブチル基、４−iso−プロポキシブチル基、４−ｎ−ブトキシブチル基、４−ｎ−ヘキシルオキシブチル基、４−ｎ−オクチルオキシブチル基、５−メトキシペンチル基、【００３７】
５−エトキシペンチル基、５−ｎ−エトキシペンチル基、６−エトキシヘキシル基、６−イソプロポキシヘキシル基、６−ｎ−ブトキシヘキシル基、６−ｎ−ヘキシルオキシヘキシル基、４−メトキシシクロヘキシル基、７−エトキシヘプチル基、７−イソプロポキシヘプチル基、８−メトキシオクチル基、テトラヒドロフルフリル基、
２−（２'−メトキシエトキシ）エチル基、２−（２'−エトキシエトキシ）エチル基、２−（２'−ｎ−ブトキシエトキシ）エチル基、３−（２'−エトキシエトキシ）プロピル基、２−アリルオキシエチル基、２−（４'−ペンテニルオキシ）エチル基、３−アリルオキシプロピル基、３−（２'−ヘキセニルオキシ）プロピル基、３−（２'−ヘプテニルオキシ）プロピル基、３−（１'−シクロヘキセニルオキシ）プロピル基、４−アリルオキシブチル基、【００３８】
ベンジルオキシメチル基、２−ベンジルオキシエチル基、２−フェネチルオキシエチル基、２−（４'−メチルベンジルオキシ）エチル基、２−（２'−メチルベンジルオキシ）エチル基、２−（４'−フルオロベンジルオキシ）エチル基、２−（４'−クロロベンジルオキシ）エチル基、３−ベンジルオキシプロピル基、３−（４'−メトキシベンジルオキシ）プロピル基、４−ベンジルオキシブチル基、２−（ベンジルオキシメトキシ）エチル基、２−（４'−メチルベンジルオキシメトキシ）エチル基、
フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、
２−クロロフェニルオキシメチル基、２−フェニルオキシエチル基、２−（４'−メチルフェニルオキシ）エチル基、２−（４'−エチルフェニルオキシ）エチル基、２−（４'−メトキシフェニルオキシ）エチル基、２−（４'−クロロフェニルオキシ）エチル基、２−（４'−ブロモフェニルオキシ）エチル基、２−（１'−ナフチルオキシ）エチル基、２−（２'−ナフチルオキシ）エチル基、３−フェニルオキシプロピル基、３−（２'−ナフチルオキシ）プロピル基、４−フェニルオキシブチル基、４−（２'−エチルフェニルオキシ）ブチル基、５−（４'−tert−ブチルフェニルオキシ）ペンチル基、６−（２'−クロロフェニルオキシ）ヘキシル基、８−フェニルオキシオクチル基、２−（２'−フェニルオキシエトキシ）エチル基、３−（２'−フェニルオキシエトキシ）プロピル基、４−（２'−フェニルオキシエトキシ）ブチル基、【００３９】
ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２'−メトキシエチルチオ）エチル基、４−（３'−エトキシプロピルチオ）ブチル基、２−（２'−エチルチオエチルチオ）エチル基、２−アリルチオエチル基、２−ベンジルチオエチル基、３−（４'−メチルベンジルチオ）プロピル基、４−ベンジルチオブチル基、２−（２'−ベンジルオキシエチルチオ）エチル基、３−（３'−ベンジルチオプロピルチオ）プロピル基、
２−フェニルチオエチル基、２−（４'−メトキシフェニルチオ）エチル基、２−（２'−フェニルオキシエチルチオ）エチル基、３−（２'−フェニルチオエチルチオ）プロピル基、【００４０】
２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、２−ヒドロキシシクロヘキシル基などを挙げることができる。【００４１】
Ｄの芳香族基は、一価の芳香族炭化水素基あるいは一価の芳香族複素環基が包含される。これらの基は、無置換であっても置換されていてもよい。これらの基が無置換または置換された芳香族炭化水素基の場合、該基の環を構成する炭素数は６〜１２が好ましい。一方、これらの基が無置換または置換された芳香族複素環基である場合、該基の環を構成する炭素数は４〜１２が好ましい。【００４２】
Ｄの芳香族炭化水素基あるいは芳香族複素環基の具体例としては、フェニル基、１−ナフチル基、２−ナフチル基、５−アセナフチレニル基、
４−キノリル基、２−キノリル基、４−ピリジル基、３−ピリジル基、２−ピリジル基、２−ピリミジル基、４−ピリミジル基、５−ピリミジル基、３−ピリダジニル基、４−ピリダジニル基、２−ピラジニル基、
３−フリル基、２−フリル基、２−ベンゾフリル基、４−ジベンゾフラニル基、２−ジベンゾフラニル基、
３−チエニル基、２−チエニル基、ジベンゾチオフェン−４−イル基、ジベンゾチオフェン−２−イル基、
２−オキサゾリル基、２−チアゾリル基、２−ベンゾオキサゾリル基、２−ベンゾチアゾリル基、２−ベンゾイミダゾリル基、カルバゾール−３−イル基、
２−フェニルフェニル基、３−フェニルフェニル基、４−フェニルフェニル基、などを挙げることができる。【００４３】
Ｄの芳香族基上の置換基としては、例えば、ハロゲン原子、直鎖、分岐または環状のアルキル基が挙げられる。【００４４】
ここで、ハロゲン原子としては、フッ素原子、塩素原子、臭素原子、ヨウ素原子が挙げられる。【００４５】
直鎖、分岐または環状のアルキル基は、無置換であっても置換されていてもよい。アルキル基としては、炭素数１〜１６のものが好ましく、炭素数１〜８のものがより好ましい。無置換または置換された直鎖状、分岐鎖状または環状のアルキル基の具体例としては、Ｄの無置換または置換された直鎖状、分岐鎖状または環状のアルキル基として示したものを挙げることができる。【００４６】
Ｄの無置換または置換された炭素数７〜２０のアラルキル基の具体例としては、ベンジル基、α−メチルベンジル基、α−エチルベンジル基、フェネチル基、α−メチルフェネチル基、β−メチルフェネチル基、α，α−ジメチルベンジル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−tert−ブチルベンジル基、２−tert−ブチルベンジル基、４−tert−ペンチルベンジル基、４−シクロヘキシルベンジル基、４−ｎ−オクチルベンジル基、４−tert−オクチルベンジル基、４−アリルベンジル基、４−ベンジルベンジル基、４−フェネチルベンジル基、４−フェニルベンジル基、４−（４'−メチルフェニル）ベンジル基、４−メトキシベンジル基、２−メトキシベンジル基、２−エトキシベンジル基、４−ｎ−ブトキシベンジル基、４−ｎ−ヘプチルオキシベンジル基、
４−ｎ−デシルオキシベンジル基、４−ｎ−テトラデシルオキシベンジル基、４−ｎ−ヘプタデシルオキシベンジル基、【００４７】
３，４−ジメトキシベンジル基、４−メトキシメチルベンジル基、４−イソブトキシメチルベンジル基、４−アリルオキシベンジル基、４−ビニルオキシメチルベンジル基、４−ベンジルオキシベンジル基、４−フェネチルオキシベンジル基、４−フェニルオキシベンジル基、３−フェニルオキシベンジル基、
４−ヒドロキシベンジル基、３−ヒドロキシベンジル基、２−ヒドロキシベンジル基、４−ヒドロキシ−３−メトキシベンジル基、４−フルオロベンジル基、２−フルオロベンジル基、４−クロロベンジル基、３−クロロベンジル基、２−クロロベンジル基、３，４−ジクロロベンジル基、ジフェニルメチル基、１−ナフチルメチル基、２−ナフチルメチル基などを挙げることができる。【００４８】
Ｙは、二価の縮合多環芳香族基、またはアルキレン基で連結された二価の芳香族基または単結合で連結された二価の芳香族基を示す。【００４９】
Ｙが、二価の縮合多環芳香族基を示す場合について説明する。このような二価の縮合多環芳香族基としては、炭素数１０〜３０の二価の縮合多環芳香族基が好ましい。Ｙの縮合多環芳香族基には、二価の縮合多環芳香族炭化水素基および二価の縮合多環芳香族複素環基が包含される。これらの基は、無置換であっても置換されていても良い。該基が無置換または置換された縮合多環芳香族炭化水素基の場合、該基の炭素数は１０〜３０が好ましく、炭素数１０〜２５がより好ましい。一方、該基が無置換または置換された縮合多環芳香族複素環基である場合、該基の炭素数は１２〜３０が好ましく、炭素数１２〜２５がより好ましい。【００５０】
Ｙの置換された二価の縮合多環芳香族炭化水素基、または置換された縮合多環芳香族複素環基の置換基としては、例えば、ハロゲン原子、直鎖、分岐または環状のアルキル基、直鎖、分岐または環状のアルキル基を有するアルキルオキシ基、および一価の芳香族基が挙げられる。【００５１】
ハロゲン原子としては、フッ素原子、塩素原子、臭素原子、ヨウ素原子が挙げられる。直鎖、分岐または環状のアルキル基としては、炭素数１〜８のものが好ましい。直鎖、分岐または環状のアルキル基を有するアルキルオキシ基としては、炭素数１〜８の直鎖状、分岐鎖状または環状のアルキル基を有するものが好ましい。また、一価の芳香族基としては、炭素数４〜１２の無置換または置換された芳香族炭化水素基および芳香族複素環基が好ましい。【００５２】
Ｙの二価の縮合多環芳香族基としては、例えば、１，４−ナフタレンジイル基、１，５−ナフタレンジイル基、２，６−ナフタレンジイル基、９，１０−アントラセンジイル基、２，７−フルオレンジイル基、３，６−フルオレンジイル基、１，８−ピレンジイル基、６，１２−クリセンジイル基、１，７−ペリレンジイル基、２，７−カルバゾールジイル基、３，６−カルバゾールジイル基、４，５−カルバゾールジイル基、２，８−ジベンゾチオフェンジイル基、３，７−ジベンゾチオフェンジイル基、２，８−ジベンゾフランジイル基、３，７−ジベンゾフランジイル基などを挙げることができる。【００５３】
Ｙの二価の縮合多環芳香族基としては、二価の縮合多環芳香族炭化水素基が好ましく、特に好ましい基として、１，４−ナフタレンジイル基、１，５−ナフタレンジイル基、９，１０−アントラセンジイル基、２，７−フルオレンジイル基、１，８−ピレニル基が挙げられる。【００５４】
次に、Ｙがアルキレン基で連結された二価の芳香族基または単結合で連結された二価の芳香族基を示す場合について説明する。
アルキレン基は、無置換であっても置換されていてもよい。無置換または置換されたアルキレン基としては、直鎖状、分岐鎖状または環状のアルキレン基である。【００５５】
アルキレン基としては、炭素数１〜６のアルキレン基が好ましく、炭素数１〜３のアルキレン基がより好ましい。【００５６】
アルキレン基上の置換基としては、アルキル基、芳香族基またはアラルキル基が挙げられる。
アルキレン基上のアルキル基とは、無置換または置換された直鎖状、分岐鎖状または環状のアルキル基である。具体例としては、メチル基、トリフルオロメチル基、エチル基、ｎ−プロピル基、イソプロピル基、ｎ−ブチル基、iso−ブチル基、sec−ブチル基、tert−ブチル基、ｎ−ペンチル基、iso−ペンチル基、ネオペンチル基、tert−ペンチル基、ｎ−ヘキシル基、１−メチルペンチル基、４−メチル−２−ペンチル基、２−エチルブチル基、２−エチルヘキシル基、ｎ−ヘプチル基、１−メチルヘキシル基、ｎ−オクチル基、
１−メチルヘプチル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ドデシル基、１−メチルデシル基、ｎ−トリデシル基、１−ヘキシルヘプチル基、ｎ−テトラデシル基、ｎ−ペンタデシル基、１−ヘキシルオクチル基、ｎ−ヘキサデシル基、【００５７】
シクロヘキシル基、シクロヘキシルメチル基、（１−イソプロピルシクロヘキシル）メチル基、（２−イソプロピルシクロヘキシル）エチル基、シクロペンチル基、２−エチルブチル基、３，３−ジメチルブチル基、１，１−ジメチルヘキシル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、１−メチルシクロペンチル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロドデシル基、シクロテトラデシル基などを挙げることができる。
アルキレン基上のアルキル基としては、炭素数が２から２０のものが好ましい。【００５８】
アルキレン基上の芳香族基とは、無置換または置換された芳香族炭化水素基または芳香族複素環基が包含される。無置換または置換された芳香族炭化水素基としては、環を構成する炭素数が６〜３０のものが好ましい。無置換または置換された芳香族複素環基としては、環を構成する炭素数が３〜３０のものが好ましい。【００５９】
芳香族炭化水素基または芳香族複素環基の具体例としては、Ａｒ１とＡｒ２の具体例として示したものを挙げることができる。【００６０】
芳香族炭化水素基または芳香族複素環基の置換基としては、無置換または置換された直鎖状、分岐鎖状または環状のアルキル基を挙げることができ、炭素数１〜８のものが好ましい。置換基の具体例としては、Ｄのアルキル基として示したものを挙げることができる。【００６１】
アルキレン基上のアラルキル基とは、無置換または置換された炭素数７〜２０のアラルキル基が好ましい。アラルキル基の具体例としては、Ｄのアラルキル基として示したものを挙げることができる。【００６２】
無置換または置換されたアルキレン基の具体例としては、例えば、メチレン基、エチレン基、プロピレン基、１，１−シクロプロピレン基、１，２−シクロプロピレン基、１，１−シクロブチレン基、１，１−シクロペンチレン基、１，２−シクロペンチレン基、１，１−シクロへキシレン基、１，２−シクロへキシレン基、１，３−シクロへキシレン基、３−メチル−１，１−シクロへキシレン基、３，３，５−トリメチル−１，１−シクロへキシレン基、オクタヒドロ−４，７−メタノ−５Ｈ−インデン−５，５−イレン基、１，１−シクロへプチレン基、１，１−ジフェニルメチレン基、１，１−ジベンジルメチレン基などを挙げることができる。【００６３】
Ｙがアルキレン基で連結された二価の芳香族基または単結合で連結された二価の芳香族基である場合の、Ｙにおける二価の芳香族基には、二価の芳香族炭化水素基および二価の芳香族複素環基が包含される。これらの基は、無置換であっても置換されていてもよい。該基が無置換または置換された芳香族炭化水素基の場合、該基の炭素数は６〜３０が好ましく、炭素数６〜２０がより好ましい。一方、該基が無置換または置換された芳香族複素環基である場合、該基の炭素数は４〜３０が好ましく、炭素数４〜２０がより好ましい。【００６４】
二価の芳香族基の具体例としては、１，２−フェニレン基、１，３−フェニレン基、１，４−フェニレン基、１，２−ナフタレンジイル基、１，４−ナフタレンジイル基、１，５−ナフタレンジイル基、２，６−ナフタレンジイル基、９，１０−アントラセンジイル基、２，７−フルオレンジイル基、３，６−フルオレンジイル基、１，８−ピレンジイル基、６，１２−クリセンジイル基、１，７−ペリレンジイル基、２，７−カルバゾールジイル基、３，６−カルバゾールジイル基、４，５−カルバゾールジイル基、１，８−カルバゾールジイル基、２，８−ジベンゾフランジイル基、４，６−ジベンゾフランジイル基、２，８−ジベンゾチオフェンジイル基、３，７−ジベンゾチオフェンジイル基などを挙げることができる。【００６５】
二価の芳香族基としては、二価の芳香族炭化水素基が好ましく、特に好ましい基として、１，２−フェニレン基、１，３−フェニレン基、１，４−フェニレン基、１，２−ナフタレンジイル基、１，４−ナフタレンジイル基、１，５−ナフタレンジイル基が挙げられる。【００６６】
二価の芳香族基の置換基としては、例えば、ハロゲン原子、直鎖、分岐または環状のアルキル基、および一価の芳香族基が挙げられる。【００６７】
ハロゲン原子としては、フッ素原子、塩素原子、臭素原子、ヨウ素原子が挙げられる。【００６８】
直鎖、分岐または環状のアルキル基は、無置換であっても置換されていてもよく、炭素数１〜８のものが好ましい。【００６９】
また、一価の芳香族基は、無置換であっても置換されていてもよく、炭素数３〜３０の芳香族炭化水素基および芳香族複素環基が好ましい。【００７０】
芳香族炭化水素基または芳香族複素環基の具体例としては、Ａｒ１とＡｒ２の具体例として示したものを挙げることができる。【００７１】
芳香族炭化水素基または芳香族複素環基の置換基としては、無置換または置換された直鎖状、分岐鎖状または環状のアルキル基を挙げることができ、炭素数１〜８のものが好ましい。置換基の具体例としては、Ｄのアルキル基として示したものを挙げることができる。【００７２】
また、Ｙが二価の縮合多環芳香族基を示す場合、本発明のスルホ基含有高分子化合物としては、一般式（１）：【００７３】
【化６】
2008120470.tif 000008
【００７４】
（式中、Ｚ1〜Ｚ4は置換基を示す。ｐ１、ｐ２は０〜５の整数、ｐ３、ｐ４は０〜４の整数を示す。Ａｒ1とＡｒ2は置換または無置換の一価の芳香族基を示し、Ｙは二価の縮合多環芳香族基を示す。）
において、Ｙで表される基が一般式（ａ−１）〜（ａ−９）から選ばれるいずれかの基であり、かつＡｒ1、Ａｒ2、Ｙ、およびチオフェン環に結合した４つのベンゼン環の少なくとも一つがスルホ基で置換された繰り返し単位を高分子鎖中に少なくとも一つ有するスルホ基含有高分子化合物が好ましい。【００７５】
【化７】
2008120470.tif 000009
【００７６】
（式中、−Ｘ−は−Ｏ−、−Ｓ−、−ＣＯ−、−ＳＯ−、−ＳＯ２−、−ＳｉＨ２−、−ＳｉＭｅ２−からなる群から選ばれる基であり、Ｒa1〜Ｒa3は水素原子、アルキル基、または芳香族基を示す。）【００７７】
−Ｘ−は、−Ｏ−、−Ｓ−が好ましい。【００７８】
Ｒa1〜Ｒa3のアルキル基としては、直鎖、分岐または環状のアルキル基が挙げられ、炭素数１〜１２のものが好ましい。また、芳香族基としては、炭素数４〜１２の無置換または置換された一価の芳香族炭化水素基および芳香族複素環基が好ましい。【００７９】
Ｒa1〜Ｒa3のアルキル基の具体例としては、例えば、メチル基、エチル基、ｎ−プロピル基、イソプロピル基、ｎ−ブチル基、iso−ブチル基、sec−ブチル基、tert−ブチル基、ｎ−ペンチル基、iso−ペンチル基、ネオペンチル基、tert−ペンチル基、ｎ−ヘキシル基、１−メチルペンチル基、４−メチル−２−ペンチル基、２−エチルブチル基、２−エチルヘキシル基、ｎ−ヘプチル基、１−メチルヘキシル基、ｎ−オクチル基、１−メチルヘプチル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ドデシル基、１−メチルデシル基、ｎ−トリデシル基、１−ヘキシルヘプチル基、ｎ−テトラデシル基、ｎ−ペンタデシル基、１−ヘキシルオクチル基、ｎ−ヘキサデシル基、ｎ−ヘプタデシル基、１−オクチルノニル基、ｎ−オクタデシル基、【００８０】
ｎ−ノニルデシル基、１−デシルウンデシル基、ｎ−エイコシル基、ｎ−ドコシル基、ｎ−テトラコシル基、シクロヘキシル基、シクロヘキシルメチル基、（１−イソプロピルシクロヘキシル）メチル基、（２−イソプロピルシクロヘキシル）エチル基、シクロペンチル基、２−エチルブチル基、３，３−ジメチルブチル基、１，１−ジメチルヘキシル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、１−メチルシクロペンチル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロドデシル基、シクロテトラデシル基、【００８１】
メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−ｎ−プロポキシエチル基、２−iso−プロポキシエチル基、２−ｎ−ブトキシエチル基、２−ｎ−ペンチルオキシエチル基、２−ｎ−ヘキシルオキシエチル基、２−（２'−エチルブチルオキシ）エチル基、２−ｎ−ヘプチルオキシエチル基、２−ｎ−オクチルオキシエチル基、２−（２'−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、【００８２】
３−ｎ−プロポキシプロピル基、３−iso−プロポキシプロピル基、３−（ｎ−ブトキシ）プロピル基、３−（ｎ−ペンチルオキシ）プロピル基、３−（ｎ−ヘキチルオキシ）プロピル基、３−（２'−エチルブトキシ）プロピル基、３−（ｎ−オクチルオキシ）プロピル基、３−（２'−エチルヘキシルオキシ）プロピル基、３−（ｎ−デシルオキシ）プロピル基、３−（ｎ−ドデシルオキシ）プロピル基、３−（ｎ−テトラデシルオキシ）プロピル基、３−シクロヘキシルオキシプロピル基、４−メトキシブチル基、４−エトキシブチル基、４−ｎ−プロポキシブチル基、４−iso−プロポキシブチル基、４−ｎ−ブトキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、【００８３】
５−エトキシペンチル基、５−ｎ−エトキシペンチル基、６−エトキシヘキシル基、６−イソプロポキシヘキシル基、６−ｎ−ブトキシヘキシル基、６−ｎ−ヘキシルオキシヘキシル基、６−ｎ−デシルオキシヘキシル基、４−メトキシシクロヘキシル基、７−エトキシヘプチル基、７−イソプロポキシヘプチル基、８−メトキシオクチル基、１０−メトキシデシル基、１０−ｎ−ブトキシデシル基、１２−エトキシドデシル基、１２−イソプロポキシドデシル基、テトラヒドロフルフリル基、
２−（２'−メトキシエトキシ）エチル基、２−（２'−エトキシエトキシ）エチル基、２−（２'−ｎ−ブトキシエトキシ）エチル基、３−（２'−エトキシエトキシ）プロピル基、２−アリルオキシエチル基、２−（４'−ペンテニルオキシ）エチル基、３−アリルオキシプロピル基、３−（２'−ヘキセニルオキシ）プロピル基、３−（２'−ヘプテニルオキシ）プロピル基、３−（１'−シクロヘキセニルオキシ）プロピル基、４−アリルオキシブチル基、【００８４】
ベンジルオキシメチル基、２−ベンジルオキシエチル基、２−フェネチルオキシエチル基、２−（４'−メチルベンジルオキシ）エチル基、２−（２'−メチルベンジルオキシ）エチル基、２−（４'−フルオロベンジルオキシ）エチル基、２−（４'−クロロベンジルオキシ）エチル基、３−ベンジルオキシプロピル基、３−（４'−メトキシベンジルオキシ）プロピル基、４−ベンジルオキシブチル基、２−（ベンジルオキシメトキシ）エチル基、２−（４'−メチルベンジルオキシメトキシ）エチル基、
フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、【００８５】
２−クロロフェニルオキシメチル基、２−フェニルオキシエチル基、２−（４'−メチルフェニルオキシ）エチル基、２−（４'−エチルフェニルオキシ）エチル基、２−（４'−メトキシフェニルオキシ）エチル基、２−（４'−クロロフェニルオキシ）エチル基、２−（４'−ブロモフェニルオキシ）エチル基、２−（１'−ナフチルオキシ）エチル基、２−（２'−ナフチルオキシ）エチル基、３−フェニルオキシプロピル基、３−（２'−ナフチルオキシ）プロピル基、４−フェニルオキシブチル基、４−（２'−エチルフェニルオキシ）ブチル基、５−（４'−tert−ブチルフェニルオキシ）ペンチル基、６−（２'−クロロフェニルオキシ）ヘキシル基、８−フェニルオキシオクチル基、１０−フェニルオキシデシル基、１０−（３'−クロロフェニルオキシ）デシル基、２−（２'−フェニルオキシエトキシ）エチル基、３−（２'−フェニルオキシエトキシ）プロピル基、４−（２'−フェニルオキシエトキシ）ブチル基、【００８６】
ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２'−メトキシエチルチオ）エチル基、４−（３'−エトキシプロピルチオ）ブチル基、２−（２'−エチルチオエチルチオ）エチル基、２−アリルチオエチル基、２−ベンジルチオエチル基、３−（４'−メチルベンジルチオ）プロピル基、４−ベンジルチオブチル基、２−（２'−ベンジルオキシエチルチオ）エチル基、３−（３'−ベンジルチオプロピルチオ）プロピル基、
２−フェニルチオエチル基、２−（４'−メトキシフェニルチオ）エチル基、２−（２'−フェニルオキシエチルチオ）エチル基、３−（２'−フェニルチオエチルチオ）プロピル基、【００８７】
２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、１０−ヒドロキシデシル基、１２−ヒドロキシドデシル基、２−ヒドロキシシクロヘキシル基などを挙げることができる。【００８８】
Ｒa1〜Ｒa3の芳香族基の具体例としては、例えば、フェニル基、１−ナフチル基、２−ナフチル基、１−アントラセニル基、２−アントラセニル基、９−アントラセニル基、１−フェナントリル基、２−フェナントリル基、３−フェナントリル基、４−フェナントリル基、９−フェナントリル基、１−ビフェニレンイル基、２−ビフェニレンイル基、１−ピレニル基、２−ピレニル基、４−ピレニル基、２−フルオレニル基、５−アセナフチレニル基、３−フルオランテニル基、１−トリフェニレニル基、２−トリフェニレニル基、１−ナフタセニル基、２−ナフタセニル基、９−ナフタセニル基、３−ペリレニル基、４−キノリル基、５−ピリジル基、４−ピリジル基、３−ピリジル基、２−ピリジル基、２−ピリミジル基、４−ピリミジン基、５−ピリミジル基、２−ピリダジニル基、２−ピラジニル基、３−フリル基、２−フリル基、３−チエニル基、２−チエニル基、２−オキサゾリル基、２−チアゾリル基、２−ベンゾチオフェニル基、２−ベンゾフリル基、２−ベンゾオキサゾリル基、２−ベンゾチアゾリル基、２−ベンゾイミダゾリル基、３−カルバゾールイル基、９−カルバゾールイル基、【００８９】
ｏ−ビフェニルイル基、ｍ−ビフェニルイル基、ｐ−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、
４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−sec−ブチルフェニル基、２−sec−ブチルフェニル基、４−tert−ブチルフェニル基、３−tert−ブチルフェニル基、２−tert−ブチルフェニル基、４−ｎ−ペンチルフェニル基、４−イソペンチルフェニル基、４−tert−ペンチルフェニル基、４−ｎ−ヘキシルフェニル基、４−ｎ−ヘプチルフェニル基、４−ｎ−オクチルフェニル基、４−（２'−エチルヘキシル）フェニル基、４−tert−オクチルフェニル基、４−ｎ−ノニルフェニル基、４−ｎ−デシルフェニル基、４−ｎ−ドデシルフェニル基、４−ｎ−テトラデシルフェニル基、４−ｎ−ヘキサデシルフェニル基、４−ｎ−オクタデシルフェニル基、４−シクロペンチルフェニル基、４−シクロヘキシルフェニル基、４−（４'−tert−ブチルシクロヘキシル）フェニル基、４−（４'−メチルシクロヘキシル）フェニル基、３−シクロヘキシルフェニル基、２−シクロヘキシルフェニル基、【００９０】
４−エチル−１−ナフチル基、６−ｎ−ブチル−２−ナフチル基、
２，３−ジメチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、３，４，５−トリメチルフェニル基、２，４−ジエチルフェニル基、２，３，６−トリメチルフェニル基、２，４，６−トリメチルフェニル基、２，６−ジエチルフェニル基、２，６−ジイソプロピルフェニル基、２，６−ジイソブチルフェニル基、２，４−ジ−tert−ブチルフェニル基、２，５−ジ−tert−ブチルフェニル基、３，５−ジ−tert−ブチルフェニル基、２，４−ジネオペンチルフェニル基、２，５−ジ−tert−ペンチルフェニル基、４，６−ジ−tert−ブチル−２−メチルフェニル基、５−tert−ブチル−２−メチルフェニル基、４−tert−ブチル−２，６−ジメチルフェニル基、２，３，５，６−テトラメチルフェニル基、
５−インダニル基、１，２，３，４−テトラヒドロ−５−ナフチル基、１，２，３，４−
テトラヒドロ−６−ナフチル基、【００９１】
４−メトキシフェニル基、３−メトキシフェニル基、２−メトキシフェニル基、４−エトキシフェニル基、２−エトキシフェニル基、３−ｎ−プロポキシフェニル基、４−イソプロポキシフェニル基、２−イソプロポキシフェニル基、４−ｎ−ブトキシフェニル基、４−イソブトキシフェニル基、２−イソブトキシフェニル基、２−sec−ブトキシフェニル基、４−ｎ−ペンチルオキシフェニル基、４−イソペンチルオキシフェニル基、２−イソペンチルオキシフェニル基、２−ネオペンチルオキシフェニル基、４−ｎ−ヘキシルオキシフェニル基、２−（２'−エチルブチル）オキシフェニル基、４−ｎ−オクチルオキシフェニル基、４−ｎ−デシルオキシフェニル基、４−ｎ−ドデシルオキシフェニル基、４−ｎ−テトラデシルオキシフェニル基、４−ｎ−ヘキサデシルオキシフェニル基、４−ｎ−オクタデシルオキシフェニル基、４−シクロヘキシルオキシフェニル基、２−シクロヘキシルオキシフェニル基、【００９２】
２−メトキシ−１−ナフチル基、４−メトキシ−１−ナフチル基、４−ｎ−ブトキシ−１−ナフチル基、５−エトキシ−１−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、
２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブトキシフェニル基、２−メトキシ−４−メチルフェニル基、２−メトキシ−５−メチルフェニル基、２−メチル−４−メトキシフェニル基、３−メチル−４−メトキシフェニル基、３−メチル−５−メトキシフェニル基、３−エチル−５−メトキシフェニル基、２−メトキシ−４−エトキシフェニル基、２−メトキシ−６−エトキシフェニル基、３，４，５−トリメトキシフェニル基、【００９３】
４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−クロロ−１−ナフチル基、４−クロロ−２−ナフチル基、６−ブロモ−２−ナフチル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，５−ジブロモフェニル基、２，４，６−トリクロロフェニル基、２，３，６−トリブロモフェニル基、３，４，５−トリフルオロフェニル基、２，４−ジクロロ−１−ナフチル基、１，６−ジクロロ−２−ナフチル基、【００９４】
２−フルオロ−４−メチルフェニル基、２−フルオロ−５−メチルフェニル基、３−フルオロ−２−メチルフェニル基、３−フルオロ−４−メチルフェニル基、４−フルオロ−２−メチルフェニル基、５−フルオロ−２−メチルフェニル基、２−クロロ−４−メチルフェニル基、２−クロロ−５−メチルフェニル基、２−クロロ−６−メチルフェニル基、３−クロロ−２−メチルフェニル基、４−クロロ−２−メチルフェニル基、４−クロロ−３−メチルフェニル基、２−クロロ−４，６−ジメチルフェニル基、２−フルオロ−４−メトキシフェニル基、２−フルオロ−６−メトキシフェニル基、３−フルオロ−４−エトキシフェニル基、５−クロロ−２−メトキシフェニル基、６−クロロ−３−メトキシフェニル基、５−クロロ−２，４−ジメトキシフェニル基、２−クロロ−４−ニトロフェニル基、４−クロロ−２−ニトロフェニル基、
４−トリフルオロメチルフェニル基、３−トリフルオロメチルフェニル基、２−トリフルオロメチルフェニル基、３，５−ビス（トリフルオロメチル）フェニル基、
４−トリフルオロメチルオキシフェニル基、【００９５】
４−アリルフェニル基、２−アリルフェニル基、２−イソプロペニルフェニル基、４−ベンジルフェニル基、２−ベンジルフェニル基、４−（４'−メチルベンジル）フェニル基、４−クミルフェニル基、４−（４'−メトキシクミル）フェニル基、
４−フェニルフェニル基、３−フェニルフェニル基、２−フェニルフェニル基、４−（４'−メチルフェニル）フェニル基、４−（４'−エチルフェニル）フェニル基、４−（４'−イソプロピルフェニル）フェニル基、４−（４'−tert−ブチルフェニル）フェニル基、４−（４'−ｎ−ヘキシルフェニル）フェニル基、４−（４'−ｎ−オクチルフェニル）フェニル基、
４−（４'−メトキシフェニル）フェニル基、４−（４'−エトキシフェニル）フェニル基、４−（４'−ｎ−ブトキシフェニル）フェニル基、２−（２'−メトキシフェニル）フェニル基、４−（４'−フルオロフェニル）フェニル基、４−（４'−クロロフェニル）フェニル基、３−メチル−４−フェニル基、２−メトキシ−５−フェニルフェニル基、３−メトキシ−４−フェニルフェニル基、【００９６】
４−メトキシメチルフェニル基、４−エトキシメチルフェニル基、４−ｎ−ブトキシメチルフェニル基、３−メトキシメチルフェニル基、４−（２'−メトキシエチル）フェニル基、４−（２'−エトキシエチルオキシ）フェニル基、４−（２'−ｎ−ブトキシエチルオキシ）フェニル基、４−（３'−エトキシプロピルオキシ）フェニル基、４−ビニルオキシフェニル基、４−アリルオキシフェニル基、３−アリルオキシフェニル基、４−（４'−ペンテニルオキシ）フェニル基、４−アリルオキシ−１−ナフチル基、
４−アリルオキシメチルフェニル基、４−（２'−アリルオキシエチルオキシ）フェニル基、【００９７】
４−ベンジルオキシフェニル基、２−ベンジルオキシフェニル基、４−フェネチルオキシフェニル基、４−（４'−クロロベンジルオキシ）フェニル基、４−（４'−メチルベンジルオキシ）フェニル基、４−（４'−メトキシベンジルオキシ）フェニル基、４−（３'−エトキシベンジルオキシ）フェニル基、４−ベンジルオキシ−１−ナフチル基、５−（４'−メチルベンジルオキシ）−１−ナフチル基、６−ベンジルオキシ−２−ナフチル基、６−（４'−メチルベンジルオキシ）−２−ナフチル基、７−ベンジルオキシ−２−ナフチル基、４−（ベンジルオキシメチル）フェニル基、４−（２'−ベンジルオキシエチルオキシ）フェニル基、【００９８】
４−フェニルオキシフェニル基、３−フェニルオキシフェニル基、２−フェニルオキシフェニル基、４−（４'−メチルフェニルオキシ）フェニル基、４−（４'−メトキシフェニルオキシ）フェニル基、４−（４'−クロロフェニルオキシ）フェニル基、４−フェニルオキシ−１−ナフチル基、６−フェニルオキシ−２−ナフチル基、７−フェニルオキシ−２−ナフチル基、４−フェニルオキシメチルフェニル基、４−（２'−フェニルオキシエチルオキシ）フェニル基、４−〔２'−（４'−メチルフェニルオキシ）エチルオキシ〕フェニル基、４−〔２'−（４'−メトキシフェニルオキシ）エチルオキシ〕フェニル基、４−〔２'−（４'−クロロフェニルオキシ）エチルオキシ〕フェニル基、【００９９】
４−アセチルフェニル基、３−アセチルフェニル基、２−アセチルフェニル基、４−エチルカルボニルフェニル基、２−エチルカルボニルフェニル基、４−ｎ−ブチルカルボニルフェニル基、４−ｎ−ヘキシルカルボニルフェニル基、４−ｎ−オクチルカルボニルフェニル基、４−シクロヘキシルカルボニルフェニル基、４−アセチル−１−ナフチル基、６−アセチル−２−ナフチル基、６−ｎ−ブチルカルボニル−２−ナフチル基、４−アリルカルボニルフェニル基、４−ベンジルカルボニルフェニル基、４−（４'−メチルベンジル）カルボニルフェニル基、４−フェニルカルボニルフェニル基、４−（４'−メチルフェニル）カルボニルフェニル基、４−（４'−クロロフェニル）カルボニルフェニル基、４−フェニルカルボニル−１−ナフチル基、【０１００】
４−メトキシカルボニルフェニル基、２−メトキシカルボニルフェニル基、４−エトキシカルボニルフェニル基、３−エトキシカルボニルフェニル基、４−ｎ−プロポキシカルボニルフェニル基、４−ｎ−ブトキシカルボニルフェニル基、４−ｎ−ヘキシルオキシカルボニルフェニル基、４−ｎ−デシルオキシカルボニルフェニル基、４−シクロヘキシルオキシカルボニルフェニル基、４−エトキシカルボニル−１−ナフチル基、６−メトキシカルボニル−２−ナフチル基、６−ｎ−ブトキシカルボニル−２−ナフチル基、４−アリルオキシカルボニルフェニル基、４−ベンジルオキシカルボニルフェニル基、４−（４'−クロロベンジル）オキシカルボニルフェニル基、４−フェネチルオキシカルボニルフェニル基、６−ベンジルオキシカルボニル−２−ナフチル基、４−フェニルオキシカルボニルフェニル基、４−（４'−エチルフェニル）オキシカルボニルフェニル基、４−（４'−クロロフェニル）オキシカルボニルフェニル基、４−（４'−エトキシフェニル）オキシカルボニルフェニル基、６−フェニルオキシカルボニル−２−ナフチル基、【０１０１】
４−アセチルオキシフェニル基、３−アセチルオキシフェニル基、２−アセチルオキシフェニル基、４−エチルカルボニルオキシフェニル基、２−エチルカルボニルオキシフェニル基、４−ｎ−プロピルカルボニルオキシフェニル基、４−ｎ−ペンチルカルボニルオキシフェニル基、４−ｎ−オクチルカルボニルオキシフェニル基、４−シクロヘキシルカルボニルオキシフェニル基、３−シクロヘキシルカルボニルオキシフェニル基、４−アセチルオキシ−１−ナフチル基、４−ｎ−ブチルカルボニルオキシ−１−ナフチル基、５−アセチルオキシ−１−ナフチル基、６−エチルカルボニルオキシ−２−ナフチル基、７−アセチルオキシ−２−ナフチル基、４−アリルカルボニルオキシフェニル基、４−ベンジルカルボニルオキシフェニル基、４−フェネチルカルボニルオキシフェニル基、６−ベンジルカルボニルオキシ−２−ナフチル基、【０１０２】
４−フェニルカルボニルオキシフェニル基、４−（４'−メチルフェニル）カルボニルオキシフェニル基、４−（２'−メチルフェニル）カルボニルオキシフェニル基、４−（４'−クロロフェニル）カルボニルオキシフェニル基、４−（２'−クロロフェニル）カルボニルオキシフェニル基、４−フェニルカルボニルオキシ−１−ナフチル基、６−フェニルカルボニルオキシ−２−ナフチル基、７−フェニルカルボニルオキシ−２−ナフチル基、
４−メチルチオフェニル基、２−メチルチオフェニル基、２−エチルチオフェニル基、３−エチルチオフェニル基、４−ｎ−プロピルチオフェニル基、２−イソプロピルチオフェニル基、４−ｎ−ブチルチオフェニル基、２−イソブチルチオフェニル基、２−ネオペンチルフェニル基、４−ｎ−ヘキシルチオフェニル基、４−ｎ−オクチルチオフェニル基、４−シクロヘキシルチオフェニル基、【０１０３】
４−ベンジルチオフェニル基、３−ベンジルチオフェニル基、２−ベンジルチオフェニル基、４−（４'−クロロベンジルチオ）フェニル基、４−フェニルチオフェニル基、３−フェニルチオフェニル基、２−フェニルチオフェニル基、４−（４'−メチルフェニルチオ）フェニル基、４−（３'−メチルフェニルチオ）フェニル基、４−（４'−メトキシフェニルチオ）フェニル基、４−（４'−クロロフェニルチオ）フェニル基、２−エチルチオ−１−ナフチル基、４−メチルチオ−１−ナフチル基、６−エチルチオ−２−ナフチル基、６−フェニルチオ−２−ナフチル基、
４−ニトロフェニル基、３−ニトロフェニル基、２−ニトロフェニル基、３，５−ジニトロフェニル基、４−ニトロ−１−ナフチル基、４−ホルミルフェニル基、３−ホルミルフェニル基、２−ホルミルフェニル基、４−ホルミル−１−ナフチル基、１−ホルミル−２−ナフチル基、【０１０４】
４−ピロリジノフェニル基、４−ピペリジノフェニル基、４−モルフォリノフェニル基、４−（Ｎ−エチルピペラジノ）フェニル基、４−ピロリジノ−１−ナフチル基、
４−アミノフェニル基、３−アミノフェニル基、２−アミノフェニル基、
４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−（Ｎ−ベンジルアミノ）フェニル基、４−（Ｎ−フェニルアミノ）フェニル基、２−（Ｎ−フェニルアミノ）フェニル基、【０１０５】
４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、２−（Ｎ，Ｎ−ジメチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−１−ナフチル基、４−（Ｎ−ベンジル−Ｎ−フェニルアミノ）フェニル基、４−（Ｎ，Ｎ−ジフェニルアミノ）フェニル基、４−〔Ｎ−フェニル−Ｎ−（４−メチルフェニル）アミノ〕フェニル基、４−〔Ｎ，Ｎ−ジ（３'−メチルフェニル）アミノ〕フェニル基、４−〔Ｎ，Ｎ−ジ（４'−メチルフェニル）アミノ〕フェニル基、４−〔Ｎ，Ｎ−ジ（４'−メトキシフェニル）アミノ〕フェニル基、２−（Ｎ，Ｎ−ジフェニルアミノ）フェニル基、  【０１０６】
４−ヒドロキシフェニル基、３−ヒドロキシフェニル基、２−ヒドロキシフェニル基、４−メチル−３−ヒドロキシフェニル基、６−メチル−３−ヒドロキシフェニル基、２−ヒドロキシ−１−ナフチル基、８−ヒドロキシ−１−ナフチル基、４−ヒドロキシ−１−ナフチル基、１−ヒドロキシ−２−ナフチル基、６−ヒドロキシ−２−ナフチル基、４−シアノフェニル基、２−シアノフェニル基、４−シアノ−１−ナフチル基、６−シアノ−２−ナフチル基などを挙げることができる。【０１０７】
本発明のスルホ基含有高分子化合物は、例えば、一般式（１）で表される繰り返し単位を高分子鎖中に少なくとも一つ有する高分子化合物をスルホン化することにより得ることができる。【０１０８】
一般式（１）中、Ｚ１〜Ｚ４で表される置換基としては、一般式（１）におけるＡｒ１とＡｒ２の芳香族炭化水素基、あるいは芳香族複素環基上の置換基と同様のものが挙げられる。ｐ１〜ｐ４は好ましくは０〜２の整数であり、より好ましくは０〜１の整数である。また、Ｚ１〜Ｚ４はそれぞれ同一の置換基であり、かつ、ｐ１〜ｐ４は、それぞれが同一の整数であることが好ましい。【０１０９】
また、一般式（１）で表される繰り返し単位を高分子鎖中に少なくとも一つ有する高分子化合物に対してスルホ基を導入したスルホ基含有高分子化合物においては、塩を形成していても構わない。塩としては特に限定されるものではないが、例えば、リチウム、ナトリウム、カリウム、カルシウム、アルミニウムなどの無機塩類、アンモニア、トリメチルアミン、トリエチルアミン、ピペリジン、モルホリンなどの有機アミン類あるいはアミノ酸類との塩などが挙げられる。【０１１０】
また、一般式（１）で表される繰り返し単位を高分子鎖中に少なくとも一つ有する高分子化合物の数平均分子量は、特に限定するものではないが、ポリスチレン換算で、１０００〜１００００００であり、好ましくは３０００〜５０００００である。より好ましくは、４０００〜２０００００である。本発明のスルホ基含有高分子化合物の数平均分子量も同様である。【０１１１】
また、一般式（１）で表される繰り返し単位を高分子鎖中に少なくとも一つ有する高分子化合物は、重合反応部位である末端官能基を無置換または置換された芳香族炭化水素基、二置換アミノ基、直鎖、分岐または環状のアルキル基、直鎖、分岐または環状のアルキル基を有するアルキルオキシ基、カルボキシル基、アルコキシカルボニル基、ヒドロキシル基などで置換することによる末端処理をされていても構わない。【０１１２】
また、Ｙがアルキレン基で連結された二価の芳香族基または単結合で連結された二価の芳香族基を示す場合、本発明のスルホ基含有高分子化合物としては、一般式（１）：【０１１３】
【化８】
2008120470.tif 000010
【０１１４】
（式中、Ｚ１〜Ｚ４は置換基を示す。ｐ１、ｐ２は０〜５の整数、ｐ３、ｐ４は０〜４の整数を示す。Ａｒ1とＡｒ2は置換または無置換の一価の芳香族基を示し、Ｙはアルキレン基で連結された二価の芳香族基または単結合で連結された二価の芳香族基を示す。）
において、Ｙで表される基が一般式（ｂ−１）〜（ｂ−４）から選ばれるいずれかの基であり、かつＡｒ1、Ａｒ2、Ｙ、およびチオフェン環に結合した４つのベンゼン環の少なくとも一つがスルホ基で置換された繰り返し単位を高分子鎖中に少なくとも一つ有するスルホ基含有高分子化合物が好ましい。【０１１５】
【化９】
2008120470.tif 000011
【０１１６】
（式中、Ｒb1とＲb2は炭素数２以上のアルキル基または芳香族基、Ｒb3〜Ｒb8は水素原子、アルキル基または芳香族基を示し、Ｒb1とＲb2、Ｒb3とＲb4、Ｒb5とＲb6、Ｒb7とＲb8は互いに結合して環を形成していてもよい。ｋ２〜ｋ４、ｉ１〜ｉ３、ｊ１〜ｊ３は０〜１の整数を示す。）【０１１７】
Ｒb1、Ｒb2の炭素数２以上のアルキル基としては、無置換または置換された直鎖、分岐または環状のアルキル基が挙げられ、炭素数２〜１２のものが好ましい。【０１１８】
Ｒb1、Ｒb2の炭素数２以上のアルキル基の具体例としては、エチル基、ｎ−プロピル基、イソプロピル基、ｎ−ブチル基、iso−ブチル基、sec−ブチル基、tert−ブチル基、ｎ−ペンチル基、iso−ペンチル基、ネオペンチル基、tert−ペンチル基、ｎ−ヘキシル基、１−メチルペンチル基、４−メチル−２−ペンチル基、２−エチルブチル基、２−エチルヘキシル基、ｎ−ヘプチル基、１−メチルヘキシル基、ｎ−オクチル基、１−メチルヘプチル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ドデシル基、【０１１９】
シクロヘキシル基、シクロヘキシルメチル基、（１−イソプロピルシクロヘキシル）メチル基、（２−イソプロピルシクロヘキシル）エチル基、シクロペンチル基、２−エチルブチル基、３，３−ジメチルブチル基、１，１−ジメチルヘキシル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、１−メチルシクロペンチル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロドデシル基などを挙げることができる。【０１２０】
Ｒb1、Ｒb2の芳香族基としては、炭素数３〜３０の無置換または置換された一価の芳香族炭化水素基および一価の芳香族複素環基が好ましく、炭素数４〜１２の無置換または置換された一価の芳香族炭化水素基および一価の芳香族複素環基がより好ましい。【０１２１】
Ｒb1、Ｒb2の芳香族基の具体例としては、フェニル基、１−ナフチル基、２−ナフチル基、
４−キノリル基、２−キノリル基、４−ピリジル基、３−ピリジル基、２−ピリジル基、２−ピリミジル基、４−ピリミジル基、５−ピリミジル基、３−ピリダジニル基、４−ピリダジニル基、２−ピラジニル基、
３−フリル基、２−フリル基、２−ベンゾフリル基、４−ジベンゾフラニル基、２−ジベンゾフラニル基、
３−チエニル基、２−チエニル基、ジベンゾチオフェン−４−イル基、ジベンゾチオフェン−２−イル基、
２−オキサゾリル基、２−チアゾリル基、２−ベンゾオキサゾリル基、２−ベンゾチアゾリル基、２−ベンゾイミダゾリル基、カルバゾール−３−イル基、
ｏ−ビフェニルイル基、ｍ−ビフェニルイル基、ｐ−ビフェニルイル基などを挙げることができる。【０１２２】
Ｒb1、Ｒb2は、同じであっても異なっていてもよい。【０１２３】
Ｒb3〜Ｒb8のアルキル基としては、無置換または置換された直鎖、分岐または環状のアルキル基が挙げられ、炭素数１〜１２のものが好ましい。【０１２４】
Ｒb3〜Ｒb8のアルキル基の具体例としては、メチル基、トリフルオロメチル基、エチル基、ｎ−プロピル基、イソプロピル基、ｎ−ブチル基、iso−ブチル基、sec−ブチル基、tert−ブチル基、ｎ−ペンチル基、iso−ペンチル基、ネオペンチル基、tert−ペンチル基、ｎ−ヘキシル基、１−メチルペンチル基、４−メチル−２−ペンチル基、２−エチルブチル基、２−エチルヘキシル基、ｎ−ヘプチル基、１−メチルヘキシル基、ｎ−オクチル基、１−メチルヘプチル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ドデシル基、【０１２５】
シクロヘキシル基、シクロヘキシルメチル基、（１−イソプロピルシクロヘキシル）メチル基、（２−イソプロピルシクロヘキシル）エチル基、シクロペンチル基、２−エチルブチル基、３，３−ジメチルブチル基、１，１−ジメチルヘキシル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、１−メチルシクロペンチル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロドデシル基などが挙げられる。【０１２６】
Ｒb3〜Ｒb8の芳香族基の好ましい例および具体例は、Ｒ１、Ｒ２の芳香族基と同様である。【０１２７】
Ｒb3とＲb4、Ｒb5とＲb6、Ｒb7とＲb8は、同じであっても異なっていてもよい。【０１２８】
Ｒb1とＲb2、Ｒb3とＲb4、Ｒb5とＲb6、Ｒb7とＲb8が互いに結合して環を形成していている場合、環を構成する炭素数としては、３〜１２のものが好ましい。【０１２９】
具体的には、シクロプロパン、シクロブタン、シクロペンタン、シクロヘキサン、シクロヘプタン、シクロオクタン、シクロノナン、シクロデカン、シクロウンデカン、シクロドデカン、ビシクロ［２．２．１］ヘプタン、ビシクロ［３．１．１］ヘプタン、アダマンタン、オクタヒドロ−４，７−メタノ−５Ｈ−インデンなどの環が挙げられる。【０１３０】
本発明のスルホ基含有高分子化合物は、例えば、一般式（１）で表される繰り返し単位を高分子鎖中に少なくとも一つ有する高分子化合物をスルホン化することにより得ることができる。【０１３１】
一般式（１）中、Ｚ１〜Ｚ４で表される置換基としては、互いに同一であっても異なっていてもよく、それぞれカルボキシル基、ヒドロキシル基、アミノ基、一置換アミノ基、二置換アミノ基、および一般式（１ａ）〜（３ａ）：
−（Ｏ）Ｌ−Ｄ        （１ａ）
−Ｏ（Ｃ＝Ｏ）−Ｄ  （２ａ）
−（Ｃ＝Ｏ）Ｏ−Ｄ  （３ａ）
（式中、Ｄは無置換または置換された直鎖状、分岐鎖状または環状の炭素数１〜８のアルキル基、無置換または置換された炭素数４〜１２の一価の芳香族基、無置換または置換された炭素数７〜２０のアラルキル基を示し、Ｌは０または１を示す）
で表される基からなる群から選択される基であり、Ｚ１〜Ｚ４で表される置換基の好ましい例および具体例は、一般式（１）におけるＡｒ１とＡｒ２の芳香族炭化水素基、あるいは芳香族複素環基上の置換基と同様のものが挙げられる。【０１３２】
ｐ１〜ｐ４は好ましくは０〜２の整数であり、より好ましくは０〜１の整数である。また、Ｚ１〜Ｚ４はそれぞれ同一の置換基であり、かつ、ｐ１〜ｐ４は、それぞれが同一の整数であることが好ましい。【０１３３】
また、一般式（１）で表される繰り返し単位を高分子鎖中に少なくとも一つ有する高分子化合物に対してスルホ基を導入したスルホ基含有高分子化合物においては、塩を形成していても構わない。塩としては特に限定されるものではないが、例えば、リチウム、ナトリウム、カリウム、カルシウム、アルミニウムなどの無機塩類、アンモニア、トリメチルアミン、トリエチルアミン、ピペリジン、モルホリンなどの有機アミン類あるいはアミノ酸類との塩などが挙げられる。【０１３４】
また、一般式（１）で表される繰り返し単位を高分子鎖中に少なくとも一つ有する高分子化合物の数平均分子量は、特に限定するものではないが、ポリスチレン換算で、１０００〜１００００００であり、好ましくは３０００〜５０００００である。より好ましくは、４０００〜２０００００である。本発明のスルホ基含有高分子化合物の数平均分子量も同様である。【０１３５】
また、一般式（１）で表される繰り返し単位を高分子鎖中に少なくとも一つ有する高分子化合物は、重合反応部位である末端官能基を無置換または置換された芳香族炭化水素基、二置換アミノ基、直鎖、分岐または環状のアルキル基、直鎖、分岐または環状のアルキル基を有するアルキルオキシ基、カルボキシル基、アルコキシカルボニル基、ヒドロキシル基などで置換することによる末端処理をされていても構わない。【０１３６】
本発明の一般式（１）で表される繰り返し単位を高分子鎖中に少なくとも一つ有する高分子化合物に対してスルホ基を導入した構造であるスルホ基含有高分子化合物および本発明の一般式（１）で表される繰り返し単位を高分子鎖中に少なくとも一つ有する高分子化合物の具体例としては、例えば、以下に例示するが、本発明はこれらの具体例に限定されるものではない。
下記の式（Ｒ−１）では、一般式（１）におけるＺ１〜Ｚ４が水素原子である一般式を示し、下記の表１〜表１７中に、各々対応する具体例をＹ、Ａｒ１、Ａｒ２の組み合わせで示している。  【０１３７】
【化１０】
2008120470.tif 000012
【０１３８】
【表１】
2008120470.tif 000013
【０１３９】
【表２】
2008120470.tif 000014
【０１４０】
【表３】
2008120470.tif 000015
【０１４１】
【表４】
2008120470.tif 000016
【０１４２】
【表５】
2008120470.tif 000017
【０１４３】
【表６】
2008120470.tif 000018
【０１４４】
【表７】
2008120470.tif 000019
【０１４５】
【表８】
2008120470.tif 000020
【０１４６】
【表９】
2008120470.tif 000021
【０１４７】
【表１０】
2008120470.tif 000022
【０１４８】
【表１１】
2008120470.tif 000023
【０１４９】
【表１２】
2008120470.tif 000024
【０１５０】
【表１３】
2008120470.tif 000025
【０１５１】
【表１４】
2008120470.tif 000026
【０１５２】
【表１５】
2008120470.tif 000027
【０１５３】
【表１６】
2008120470.tif 000028
【０１５４】
【表１７】
2008120470.tif 000029
【０１５５】
次に、本発明の一般式（１）で表される繰り返し単位を高分子鎖中に少なくとも一つ有する高分子化合物にスルホ基が導入された化合物の製造方法について説明する。【０１５６】
原料である一般式（１）で表される繰り返し単位を高分子鎖中に少なくとも一つ有する高分子化合物は、例えば、一般式（３）：
Ｈ−Ｎ（Ａｒ１）−Ｙ−Ｎ（Ａｒ２）−Ｈ    （３）
（式中、Ａｒ１、Ａｒ２およびＹは一般式（１）の通り。）
で表される化合物と一般式（４）：【０１５７】
【化１１】
2008120470.tif 000030
【０１５８】
（式中、Ｘ１はハロゲン原子を示し、Ｚ１〜Ｚ４、ｐ１〜ｐ４は前記の通り。）
で表される化合物を塩基存在下、Ｐｄ触媒などで重合させることにより製造することができる。【０１５９】
Ｘ１のハロゲン原子の例としては、フッ素原子、塩素原子、臭素原子、ヨウ素原子が挙げられる。【０１６０】
本発明のスルホ基含有高分子化合物は、例えば、一般式（１）で表される繰り返し単位を高分子鎖中に少なくとも一つ有する高分子化合物をスルホン化することにより製造することができる。【０１６１】
スルホン化に用いるスルホン化剤としては、硫酸、発煙硫酸、三酸化硫黄、三酸化硫黄錯体、クロロ硫酸、フルオロ硫酸、アミド硫酸などが挙げられ、使用するスルホン化剤の量は特に限定されない。【０１６２】
三酸化硫黄錯体としては、エーテル類、アミン類、スルフィド類などのルイス酸との錯体で、Ｎ，Ｎ−ジメチルホルムアミド・三酸化硫黄錯体、ジオキサン・三酸化硫黄錯体、ピリジン・三酸化硫黄錯体、トリエチルアミン・三酸化硫黄錯体、トリメチルアミン・三酸化硫黄錯体などが挙げられる。【０１６３】
反応は、無溶媒または溶媒中で行うことができる。反応に用いる溶媒としては、反応に影響しない溶媒であれば特に限定されるものではないが、ジクロロメタン、クロロホルム、四塩化炭素、ジクロロエタン、テトラクロロエタンなどの塩素化有機溶媒；液体二酸化硫黄、二硫化炭素、酢酸、無水酢酸；酢酸エチルなどのエステル類；ジエチルエーテルなどのエーテル類；ベンゼン、トルエン、キシレン、ニトロメタン、ニトロベンゼン、ｎ−ブチルアルコール、ｉｓｏ−ブチルアルコール、ｔｅｒｔ−ブチルアルコール、アセトニトリル、テトラヒドロフラン、ジオキサン、ジメチルホルムアミド、ジメチルアセトアミド、１，３−ジメチル−２−イミダゾリジノン、Ｎ−メチルピロリドンなどを挙げることができる。【０１６４】
反応温度は、−２０度〜１５０度（セルシウス温度を表す。以下、同じ。）の範囲から選択すればよく、反応時間は、数分〜９６時間である。また、クロロ硫酸によりスルホニルクロリドを合成し、これを加水分解して得ることもできる。【０１６５】
本発明の高分子化合物の単離方法は特に限定されない。生成物が反応溶媒から析出した場合は、濾取もしくは遠心分離することによって単離が可能であり、反応溶媒に溶解している場合は、減圧下、溶媒を溜去する方法や適当な溶媒を加えて析出させ、濾取もしくは遠心分離する方法が採用可能である。【０１６６】
反応生成物が硫酸塩を形成している場合には、ろ過後、水洗することで過剰のスルホン化剤を除去し、得られた硫酸塩を塩基で中和処理することにより硫酸を除去することができる。塩基としては、アルカリ金属、アルカリ土類金属などの水酸化物やイオン交換樹脂などを用いることが可能である。【０１６７】
本発明の高分子化合物について、精製を必要とする場合は、常法としてよく知られている方法が採用可能であり、例えば、再結晶法、再沈殿法、カラムクロマトグラフィー法、溶媒による洗浄（スラッジ）、活性炭などを用いた吸着処理、イオン交換樹脂処理、イオン交換膜、透析膜、逆浸透膜、限外濾過膜などを用いた処理方法などを挙げることができる。【０１６８】
次に本発明の有機電界発光材料について説明する。【０１６９】
本発明の有機電界発光材料は、一般式（１）で表される繰り返し単位を高分子鎖中に少なくとも一つ有する高分子化合物に対してスルホ基を導入した構造であるスルホ基含有高分子化合物あるいは、その中間体高分子化合物である一般式（１）で表される繰り返し単位を高分子鎖中に少なくとも一つ有する高分子化合物からなり、有機電界発光素子に用いられる正孔注入輸送材料、発光材料、電子注入輸送材料として用いることができる。なお、本発明の有機電界発光素子材料は、本発明の高分子化合物を有機溶媒に溶解させた状態で有機電界発光素子材料として用いることができる。その場合、反応溶媒に溶解した溶液をそのまま用いてもよく、本発明の高分子化合物を単離または精製後に所定の溶媒に溶解させて用いてもよい。所定の溶媒としては、ヘキサン、オクタン、デカン、トルエン、キシレン、エチルベンゼン、１−メチルナフタレンなどの炭化水素系溶媒、アセトン、メチルエチルケトン、メチルイソブチルケトン、シクロヘキサノンなどのケトン系溶媒、ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒、酢酸エチル、酢酸ブチル、酢酸アミル、乳酸エチルなどのエステル系溶媒、メタノール、プロパノール、ブタノール、ペンタノール、ヘキサノール、シクロヘキサノール、メチルセロソルブ、エチルセロソルブ、エチレングリコール、含フッ素アルコールなどのアルコール系溶媒、ジブチルエーテル、テトラヒドロフラン、ジオキサン、ジメトキシエタン、アニソールなどのエーテル系溶媒、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルホキシドなどの極性溶媒等を挙げることができる。【０１７０】
次に本発明の有機電界発光素子について説明する。【０１７１】
本発明の有機電界発光素子は、一対の電極間に、本発明のスルホ基含有高分子化合物および／またはその中間体高分子化合物を少なくとも一種含有する層を、少なくとも一層挟持してなるものである。有機電界発光素子は、通常一対の電極間に少なくとも１種の発光成分を含有する発光層を、少なくとも一層挟持してなるものである。発光層に使用する化合物の正孔注入および正孔輸送、電子注入および電子輸送の各機能レベルを考慮し、所望に応じて、正孔注入成分を含有する正孔注入輸送層および／または電子注入成分を含有する電子注入輸送層を設けることもできる。【０１７２】
例えば、発光層に使用する化合物の、正孔注入機能、正孔輸送機能および／または電子注入機能、電子輸送機能が良好な場合には、発光層が正孔注入輸送層および／または電子注入輸送層を兼ねた型の素子構成として、一層型の素子構成とすることができる。また、発光層が、正孔注入機能および／または正孔輸送機能に乏しい場合には、発光層の陽極側に正孔注入輸送層を設けた二層型の素子構成とすることができ、発光層が、電子注入機能および／または電子輸送機能に乏しい場合には、発光層の陰極側に電子注入輸送層を設けた二層型の素子構成とすることができる。さらには、発光層を正孔注入輸送層と電子注入輸送層で挟み込んだ構成の三層型の素子構成とすることも可能である。【０１７３】
また、正孔注入輸送層、電子注入輸送層および発光層のそれぞれの層は、一層構造であっても多層構造であってもよく、正孔注入輸送層および電子注入輸送層は、それぞれの層において、注入機能を有する層と輸送機能を有する層を別々に設けて構成することもできる。【０１７４】
本発明の有機電界発光素子において、本発明のスルホ基含有高分子化合物あるいはその中間体高分子化合物は、電荷注入輸送層および／または発光層の構成成分として使用することが好ましく、電荷注入輸送層としては正孔注入輸送層および電子注入輸送層が挙げられるが、特に正孔注入輸送層であることがより好ましい。【０１７５】
本発明の有機電界発光素子において、本発明のスルホ基含有高分子化合物あるいはその中間体高分子化合物は、単独で使用してもよく、また複数併用してもよい。【０１７６】
本発明の有機電界発光素子の構成としては、特に限定されるものではないが、例えば、（ＥＬ−１）陽極２／正孔注入輸送層３／発光層４／電子注入輸送層５／陰極６型素子（図１）、（ＥＬ−２）陽極２／正孔注入輸送層３／発光層４／陰極６型素子（図２）、（ＥＬ−３）陽極２／発光層４／電子注入輸送層５／陰極６型素子（図３）、（ＥＬ−４）陽極２／発光層４／陰極６型素子（図４）、などを挙げることができる。さらには、発光層４を正孔注入輸送層５"、電子注入輸送層５で挟み込んだ形の（ＥＬ−５）陽極２／正孔注入輸送層３／正孔注入輸送層５"／発光層４／電子注入輸送層５／陰極６型素子（図５）とすることもできる。また、（ＥＬ−４）の型の素子構成としては、発光層４として発光成分を一層形態で一対の電極間に挟持させた型の素子、（ＥＬ−６）発光層４として正孔注入輸送成分３ａ、発光成分４ａおよび電子注入成分５ａを混合させた一層形態で一対の電極間に挟持させた型の素子（図６）、（ＥＬ−７）発光層４として正孔注入輸送成分３ａおよび発光成分４ａを混合させた一層形態で一対の電極間に挟持させた型の素子（図７）、（ＥＬ−８）発光層４として発光成分４ａおよび電子注入成分５ａを混合させた一層形態で一対の電極間に挟持させた型の素子（図８）のいずれであってもよい。
なお、正孔注入輸送層３は、本発明の高分子化合物を含有する正孔注入輸送層を少なくとも二層備えていてもよい。【０１７７】
本発明の有機電界発光素子は、これらの素子構成に限定されるものではなく、それぞれの型の素子において、正孔注入輸送層、発光層、電子注入輸送層を複数設けることも可能である。また、それぞれの型の素子において、正孔注入輸送層を発光層との間に、正孔注入輸送成分と発光成分の混合層および／または発光層と電子注入輸送層との間に、発光成分と電子注入輸送成分の混合層を設けることもできる。【０１７８】
好ましい有機電界発光素子の構成は、（ＥＬ−１）型素子、（ＥＬ−２）型素子、（ＥＬ−５）型素子、（ＥＬ−６）型素子または（ＥＬ−７）型素子であり、より好ましくは、（ＥＬ−１）型素子、（ＥＬ−２）型素子、（ＥＬ−５）型素子または（ＥＬ−７）型素子である。【０１７９】
以下、本発明の有機電界発光素子の構成要素に関し、詳細に説明する。なお、例として図１に示す（ＥＬ−１）陽極／正孔注入輸送層／発光層／電子注入輸送層／陰極型素子を取り上げて説明する。【０１８０】
図１において、１は基板、２は陽極、３は正孔注入輸送層、４は発光層、５は電子注入輸送層、６は陰極、７は電源を示す。【０１８１】
本発明の有機電界発光素子は基板１に支持されていることが好ましく、基板としては、特に限定されるものではないが、透明ないし半透明である基板が好ましく、材質としては、ソーダライムガラス、ボロシリケートガラスなどのガラスおよびポリエステル、ポリカーボネート、ポリスルホン、ポリエーテルスルホン、ポリアクリレート、ポリメチルメタクリレート、ポリプロピレン、ポリエチレンなどの透明性高分子が挙げられる。また、半透明プラスチックシート、石英、透明セラミックスあるいはこれらを組み合わせた複合シートからなる基板を使用することもできる。さらに、基板に、例えば、カラーフィルター膜、色変換膜、誘電体反射膜を組み合わせて、発光色をコントロールすることもできる。【０１８２】
陽極２としては、仕事関数の比較的大きい金属、合金または導電性化合物を電極材料として使用することが好ましい。陽極に使用する電極材料としては、例えば、金、白金、銀、銅、コバルト、ニッケル、パラジウム、バナジウム、タングステン、酸化インジウム（Ｉｎ2Ｏ3）、酸化錫（ＳｎＯ2）、酸化亜鉛、ＩＴＯ（インジウム・チン・オキサイド：Ｉｎｄｉｕｍ  Ｔｉｎ  Ｏｘｉｄｅ）、ポリチオフェン、ポリピロールなどを挙げることができる。これらの電極材料は単独で使用してもよく、あるいは複数併用してもよい。陽極は、これらの電極材料を、例えば、蒸着法、スパッタリング法などの方法により、基板の上に形成することができる。また、陽極は一層構造であってもよく、あるいは多層構造であってもよい。陽極のシート電気抵抗は、好ましくは、数百Ω以下、より好ましくは、５〜５０Ω程度に設定する。陽極の厚みは使用する電極材料の材質にもよるが、一般に、５〜１０００ｎｍ程度、より好ましくは、１０〜５００ｎｍ程度に設定する。【０１８３】
正孔注入輸送層３は、陽極からの正孔（ホール）の注入を容易にする機能、および注入された正孔を輸送する機能を有する化合物を含有する層である。【０１８４】
本発明の有機電界発光素子の正孔注入輸送層は、本発明のスルホ基含有高分子化合物あるいはその中間体高分子化合物および／または他の正孔注入輸送機能を有する化合物（例えば、フタロシアニン誘導体、トリアリールアミン誘導体、トリアリールメタン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾールなど）を少なくとも1種使用して形成することができる。正孔注入輸送機能を有する化合物は、単独で使用してもよく、または複数併用してもよい。【０１８５】
本発明の有機電界発光素子は、好ましくは、正孔注入輸送層に本発明のスルホ基含有高分子化合物あるいはその中間体高分子化合物を含有する。本発明の有機電界発光素子において、使用することができる他の正孔注入輸送機能を有する化合物としては、トリアリールアミン誘導体（例えば、４，４'−ビス〔Ｎ−フェニル−Ｎ−（４"−メチルフェニル）アミノ〕−１，１'−ビフェニル、４，４'−ビス〔Ｎ−フェニル−Ｎ−（３"−メチルフェニル）アミノ〕−１，１'−ビフェニル、４，４'−ビス〔Ｎ−フェニル−Ｎ−（３"−メトキシフェニル）アミノ〕−１，１'−ビフェニル、４，４'−ビス〔Ｎ−フェニル−Ｎ−（１"−ナフチル）アミノ〕−１，１'−ビフェニル、３，３'−ジメチル−４，４'−ビス〔Ｎ−フェニル−Ｎ−（３"−メチルフェニル）アミノ〕−１，１'−ビフェニル、１，１−ビス〔４'−［Ｎ，Ｎ−ジ（４"−メチルフェニル）アミノ］フェニル〕シクロヘキサン、９，１０−ビス〔Ｎ−（４'−メチルフェニル）−Ｎ−（４"−ｎ−ブチルフェニル）アミノ〕フェナントレン、３，８−ビス（Ｎ，Ｎ−ジフェニルアミノ）−６−フェニルフェナントリジン、【０１８６】
４−メチル−Ｎ，Ｎ−ビス〔４"，４"'−ビス［Ｎ'，Ｎ'−ジ（４−メチルフェニル）アミノ］ビフェニル−４−イル〕アニリン、Ｎ，Ｎ'−ビス〔４−（ジフェニルアミノ）フェニル〕−Ｎ，Ｎ'−ジフェニル−１，３−ジアミノベンゼン、Ｎ，Ｎ'−ビス〔４−（ジフェニルアミノ）フェニル〕−Ｎ，Ｎ'−ジフェニル−１，４−ジアミノベンゼン、５，５"−ビス〔４−（ビス［４−メチルフェニル］アミノ）フェニル−２，２'：５'，２"−ターチオフェン、１，３，５−トリス（ジフェニルアミノ）ベンゼン、４，４'，４"−トリス（９Ｈ−カルバゾール−９−イル）トリフェニルアミン、４，４'，４"−トリス〔Ｎ，Ｎ−ビス（４"'−tert−ブチルビフェニル−４""−イル）アミノ〕トリフェニルアミン、１，３，５−トリス〔Ｎ−（４'−ジフェニルアミノ）ベンゼン〕など）、ポリチオフェンおよびその誘導体、ポリ−Ｎ−ビニルカルバゾールおよびその誘導体がより好ましい。【０１８７】
本発明のスルホ基含有高分子化合物あるいはその中間体高分子化合物と他の正孔注入輸送機能を有する化合物を併用する場合、正孔注入輸送層中に占めるこれらの高分子化合物の含有量は、好ましくは、０．１質量％以上、より好ましくは、０．５〜９９．９質量％、さらに好ましくは３〜９７質量％である。【０１８８】
また、本発明のスルホ基含有高分子化合物あるいはその中間体高分子化合物と他の正孔注入輸送機能を有する化合物を併用する場合、本発明のスルホ基含有高分子化合物あるいはその中間体高分子化合物からなる層と他の正孔注入輸送機能を有する化合物からなる層を積層しても良い。積層する場合は、本発明のスルホ基含有高分子化合物あるいはその中間体高分子化合物からなる層の上に他の正孔注入輸送機能を有する化合物からなる層を積層することが好ましい。【０１８９】
また、正孔注入輸送層において、正孔注入輸送機能を有する化合物と電子受容性化合物を併用しても良い。電子受容性化合物としては、特開平１１−２８３７５０号公報に記載のＴＢＰＡＨ（トリス（４−ブロモフェニル）アルミニウムヘキサクロロアンチモネート）のほか、ＦｅＣｌ３、特開２００３−３１３６５号公報に記載のトリス（ペンタフルオロフェニル）ボランなどのホウ素化合物類、などのルイス酸が挙げられる。電子受容性化合物を併用する場合、電子受容性化合物の含有量は、正孔注入輸送層に対して、０．１〜５０質量％の範囲であることが好ましい。【０１９０】
発光層４は、正孔および電子の注入機能、それらの輸送機能、正孔と電子の再結合により励起子を生成させる機能を有する化合物を含有する層である。【０１９１】
発光層は、本発明のスルホ基含有高分子化合物あるいはその中間体高分子化合物および／または他の発光機能を有する化合物を少なくとも一種用いて形成することができる。【０１９２】
他の発光機能を有する化合物としては、例えば、アクリドン誘導体、キナクリドン誘導体、ジケトピロロピロール誘導体、多環芳香族化合物〔例えば、ルブレン、アントラセン、テトラセン、ピレン、ペリレン、クリセン、デカサイクレン、コロネン、テトラフェニルシクロペンタジエン、ペンタフェニルシクロペンタジエン、９，１０−ジフェニルアントラセン、９，１０−ビス（フェニルエチニル）アントラセン、１，４−ビス（９'−エチニルアントセニル）ベンゼン、４，４'−ビス（９"−エチニルアントラセニル）ビフェニル、ジベンゾ［f,f］ジインデノ［1,2,3−cd：1',2',3'−lm］ペリレン誘導体〕、トリアリールアミン誘導体（例えば、正孔注入輸送機能を有する化合物として前述した化合物を挙げることができる）、有機金属錯体〔例えば、トリス（８−キノリノラート）アルミニウム、ビス（１０−ベンゾ［ｈ］キノリノラート）ベリリウム、２−（２'−ヒドロキシフェニル）ベンゾチアゾールの亜鉛塩、４−ヒドロキシアクリジンの亜鉛塩、３−ヒドロキシフラボンの亜鉛塩、５−ヒドロキシフラボンのベリリウム塩、５−ヒドロキシフラボンのアルミニウム塩〕、スチルベン誘導体〔例えば、１，１，４，４−テトラフェニル−１，３−ブタジエン、４，４'−ビス（２，２−ジフェニルビニル）ビフェニル、４，４'−ビス［（１，１，２−トリフェニル）エテニル］ビフェニル〕、【０１９３】
クマリン誘導体（例えば、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００）、ピラン誘導体（例えば、ＤＣＭ１、ＤＣＭ２）、オキサゾン誘導体（例えば、ナイルレッド）、ベンゾチアゾール誘導体、ベンゾオキサゾール誘導体、ベンゾイミダゾール誘導体、ピラジン誘導体、ケイ皮酸エステル誘導体、ポリ−Ｎ−ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体などを挙げることができる。特に、アクリドン誘導体、キナクリドン誘導体、多環芳香族化合物、トリアリールアミン誘導体、有機金属錯体およびスチルベン誘導体が好ましく、多環芳香族化合物、有機金属錯体がより好ましい。【０１９４】
本発明の有機電界発光素子は、発光層に本発明のスルホ基含有高分子化合物あるいはその中間体高分子化合物を含有していることが好ましい。【０１９５】
本発明のスルホ基含有高分子化合物あるいはその中間体高分子化合物と他の発光機能を有する化合物を併用する場合、発光層中に占める本発明のスルホ基含有高分子化合物の割合は、好ましくは、０．００１〜９９．９９９質量％に調節する。【０１９６】
また、発光層は、J.Appl.Phys.,65、3610（1989）、特開平５−２１４３３２号公報に記載のように、ホスト化合物とゲスト化合物（ドーパント）から形成することも可能である。【０１９７】
本発明のスルホ基含有高分子化合物あるいはその中間体高分子化合物は、発光層のホスト化合物として使用することもでき、またゲスト化合物として使用することも可能である。本発明のスルホ基含有高分子化合物あるいはその中間体高分子化合物をホスト化合物として発光層を形成する場合、ゲスト化合物としては、例えば、前記の他の発光機能を有する化合物を挙げることができ、中でも多環芳香族化合物は好ましい。【０１９８】
本発明のスルホ基含有高分子化合物あるいはその中間体高分子化合物をホスト化合物として発光層を形成する場合、ホスト化合物に対して、ゲスト化合物は、好ましくは、０．００１から４０質量％、より好ましくは、０．０１〜３０質量％、さらに好ましくは０．１〜２０質量％使用する。発光層は、本発明のスルホ基含有高分子化合物あるいはその中間体高分子化合物をホスト材料として、他の発光機能を有する化合物を少なくとも１種ゲスト材料として使用して形成することができる。【０１９９】
本発明の有機電界発光素子は、好ましくは、発光層に本発明のスルホ基含有高分子化合物あるいはその中間体高分子化合物をホスト材料として含有する。【０２００】
本発明のスルホ基含有高分子化合物あるいはその中間体高分子化合物をホスト材料として、他の発光機能を有する化合物と併用する場合、発光層中に占める本発明のスルホ基含有高分子化合物あるいはその中間体高分子化合物は、好ましくは、４０．０〜９９．９質量％であり、より好ましくは、６０．０〜９９．９質量％である。【０２０１】
ゲスト材料の使用量は、本発明のスルホ基含有高分子化合物あるいはその中間体高分子化合物に対して０．００１〜４０質量％、好ましくは、０．０１〜３０質量％、より好ましくは、０．１〜２０質量％である。また、ゲスト材料は、単独で使用してもよく、複数併用してもよい。【０２０２】
本発明のスルホ基含有高分子化合物あるいはその中間体高分子化合物を、ゲスト材料として用いて発光層を形成する場合、ホスト材料としては、多環芳香族化合物、トリアリールアミン誘導体、有機金属錯体およびスチルベン誘導体が好ましく、多環芳香族化合物、有機金属錯体がより好ましい。【０２０３】
本発明のスルホ基含有高分子化合物あるいはその中間体高分子化合物をゲスト材料として使用する場合、該化合物を、好ましくは、０．００１〜４０質量％、より好ましくは、０．０１〜３０質量％、さらに好ましくは、０．１〜２０質量％使用する。【０２０４】
電子注入輸送層５は、陰極からの電子の注入を容易にする機能および／または注入された電子を輸送する機能を有する化合物を含有する層である。【０２０５】
電子注入輸送層に使用される電子注入機能を有する化合物としては、例えば、有機金属錯体、オキサジアゾール誘導体、トリアゾール誘導体、トリアジン誘導体、ペリレン誘導体、キノリン誘導体、キノキサリン誘導体、ジフェニルキノン誘導体、ニトロ置換フルオレノン誘導体、チオピランジオキサイド誘導体などを挙げることができる。また、有機金属錯体としては、例えば、トリス（８−キノリノラート）アルミニウムなどの有機アルミニウム錯体、ビス（１０−ベンゾ［ｈ］キノリノラート）ベリリウムなどの有機ベリリウム錯体、５−ヒドロキシフラボンのベリリウム塩、５−ヒドロキシフラボンのアルミニウム塩などを挙げることができる。好ましくは、有機アルミニウム錯体であり、より好ましくは、無置換または置換された８−キノリノラート配位子を有する有機アルミニウム錯体である。無置換または置換された８−キノリラート配位子を有する有機アルミニウム錯体としては、例えば、一般式（ａ）〜一般式（ｃ）で表される化合物を挙げることができる。【０２０６】
（Ｅ）３−Ａｌ        （ａ）
（式中、Ｅは無置換または置換された８−キノリノラート配位子を表す。）
（Ｅ）２−Ａｌ−Ｏ−Ｍ    （ｂ）
（式中、Ｅは前記の通り、Ｏ−Ｍはフェノラート配位子を表し、Ｍはフェニル基を有する炭素数６〜２４の炭化水素基を表す。）
（Ｅ）２−Ａｌ−Ｏ−Ａｌ−（Ｅ）２      （ｃ）
（式中、Ｅは前記の通り。）
無置換または置換された８−キノリノラート配位子を有する有機アルミニウム錯体の具体例としては、例えば、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ−tert−ブチルフェノラート）アルミニウム、【０２０７】
ビス（２−メチル−８−キノリノラート）（２，６−ジフェニルフェノラート）アルミニウム、ビス（２−メチル−８−キノリノラート）（２，４，６−トリフェニルフェノラート）アルミニウム、ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェノラート）アルミニウム、ビス（２，４−ジメチル−８−キノリノラート）（３，５−ジ−tert−ブチルフェノラート）アルミニウム、ビス（２−メチル−８−キノリノラート）アルミニウム−μ−オキソ−ビス（２−メチル−８−キノリノラート）アルミニウム、【０２０８】
ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート）アルミニウム、ビス（２−メチル−４−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウムを挙げることができる。【０２０９】
電子注入機能を有する化合物は単独で使用してもよく、また複数併用してもよい。【０２１０】
陰極６としては、比較的仕事関数の小さい金属、合金または導電性化合物を電極材料として使用することが好ましい。陰極に使用する電極材料としては、例えば、リチウム、リチウム−インジウム合金、ナトリウム、ナトリウム−カリウム合金、カルシウム、マグネシウム、マグネシウム−銀合金、マグネシム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、リチウムフルオライド、グラファイト薄を挙げることができる。これらの電極材料は単独で使用してもよく、また複数併用してもよい。【０２１１】
陰極はこれらの電極材料を、例えば、蒸着法、スパッタリング法、イオン蒸着法、イオンプレーティング法、クラスターイオンビーム法により電子注入輸送層の上に形成することができる。【０２１２】
また、陰極は一層構造であってもよく、多層構造であってもよい。陰極のシート電気抵抗は数百Ω以下とするのが好ましい。陰極の厚みは、使用する電極材料にもよるが、通常５〜１０００ｎｍ、好ましくは、１０〜５００ｎｍとする。本発明の有機電界発光素子の発光を効率よく取り出すために、陽極または陰極の少なくとも一方の電極は、透明ないし半透明であることが好ましく、一般に、発光光の透過率が７０％以上となるように陽極または陰極の材料、厚みを設定することが好ましい。【０２１３】
また、本発明の有機電界発光素子は、正孔注入輸送層、発光層および電子注入輸送層の少なくとも一層中に、一重項酸素クエンチャーを含有していてもよい。一重項酸素クエンチャーとしては、特に限定されるものではないが、例えば、ルブレン、ニッケル錯体、ジフェニルイソベンゾフランが挙げられ、好ましくは、ルブレンである。【０２１４】
一重項酸素クエンチャーが含有されている層としては、特に限定されるものではないが、好ましくは、発光層または正孔注入輸送層であり、より好ましくは、正孔注入輸送層である。尚、正孔注入輸送層に一重項酸素クエンチャーを含有させる場合、正孔注入輸送層中に均一に含有させてもよく、正孔注入輸送層と隣接する層（例えば、発光層、発光機能を有する電子注入輸送層）の近傍に含有させてもよい。一重項酸素クエンチャーの含有量としては、含有される層（例えば、正孔注入輸送層）を構成する全体量の０．０１〜５０質量％、好ましくは、０．０５〜３０質量％、より好ましくは、０．１〜２０質量％である。【０２１５】
本発明の有機電界発光素子の形成方法は、特に限定されるものではなく、例えば、真空蒸着法、イオン化蒸着法または溶液塗布法を使用することができる。
本発明の高分子化合物を含有する層が正孔注入輸送層である場合、正孔注入輸送層の形成方法としては、溶液塗布法を使用することは好ましく、溶液塗布法としては、例えばスピンコート法、キャスト法、マイクログラビアコート法、グラビアコート法、バーコート法、ワイアーバーコート法、デイップコート法、ロールコート法、スプレーコート法、ラングミュア・ブロジェット法、スクリーン印刷法、フレキソ印刷法、オフセット印刷法、インクジェットプリント法が挙げられる。
また、発光層の形成方法としては、真空蒸着法、イオン化蒸着法または溶液塗布法を使用することができる。発光層が、本発明の高分子化合物を含有する場合または発光機能を有する高分子化合物を含有する場合には、発光層は、好ましくは、溶液塗布法を使用して形成する。発光層が、発光機能を有する化合物を含有する場合には、真空蒸着法、イオン化蒸着法または溶液塗布法を使用して形成することができる。さらに、電子注入輸送層の形成方法としては、真空蒸着法、イオン化蒸着法または溶液塗布法を使用することができる。【０２１６】
溶液塗布法により各層を形成する場合、各層を形成する成分あるいはその成分とバインダー樹脂などとを、溶媒に溶解または分散させて塗布液とする。溶媒としては、例えば、有機溶媒（ヘキサン、オクタン、デカン、トルエン、キシレン、エチルベンゼン、１−メチルナフタレンなどの炭化水素系溶媒、アセトン、メチルエチルケトン、メチルイソブチルケトン、シクロヘキサノンなどのケトン系溶媒、ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒、酢酸エチル、酢酸ブチル、酢酸アミル、乳酸エチルなどのエステル系溶媒、メタノール、プロパノール、ブタノール、ペンタノール、ヘキサノール、シクロヘキサノール、メチルセロソルブ、エチルセロソルブ、エチレングリコール、含フッ素アルコールなどのアルコール系溶媒、ジブチルエーテル、テトラヒドロフラン、ジオキサン、ジメトキシエタン、アニソールなどのエーテル系溶媒、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルホキシドなどの極性溶媒）、水を挙げることができる。溶媒は単独で使用してもよく、また複数併用してもよい。正孔注入輸送層、発光層、電子注入輸送層の各層の成分を溶媒に分散させる場合には、分散方法として、例えば、ボールミル、サンドミル、ペイントシェーカー、アトライター、ホモジナイザーなどを使用して微粒子状に分散する方法を使用することができる。【０２１７】
本発明のスルホ基含有高分子化合物あるいはその中間体高分子化合物が、トルエンなどの炭化水素系溶媒に不溶である場合には、該高分子化合物を含有する層を形成した後、上層を炭化水素系溶媒を用いて塗布することにより積層可能である。特に、該高分子化合物を正孔注入輸送層として使用する場合には、発光層を塗布により積層することが可能になり、前記の有機電界発光素子構成（ＥＬ−２）において有利である。【０２１８】
また、正孔注入輸送層、発光層、電子注入輸送層などの各層に使用しうるバインダー樹脂としては、ポリ−Ｎ−ビニルカルバゾール、ポリアリーレート、ポリスチレン、ポリエステル、ポリシロキサン、ポリメチルメタクリレート、ポリメチルアクリレート、ポリエーテル、ポリカーボネート、ポリアミド、ポリイミド、ポリアミドイミド、ポリパラキシレン、ポリエチレン、ポリフェニレンオキサイド、ポリエーテルスルホン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物を挙げることができる。バインダー樹脂は単独で使用してもよく、また、複数併用してもよい。塗布液の濃度は、特に限定されるものではないが、実施する塗布法により所望の厚みを作製するに適した濃度範囲に設定することができ、通常、０．１〜５０質量％、好ましくは、０．５〜３０質量％に設定する。バインダー樹脂を使用する場合、その使用量は特に限定されるものではないが、通常、正孔注入輸送層、発光層、電子注入輸送層などの各層を形成する成分とバインダー樹脂の総量に対してバインダー樹脂の含有率が（一層型の素子を形成する場合には各成分の総量に対して）、５〜９９．９質量％、好ましくは、１０〜９９質量％となるように使用する。【０２１９】
正孔注入輸送層、発光層、電子注入輸送層などの各層の膜厚は、特に限定されるものではないが、通常、５ｎｍ〜５μｍとする。【０２２０】
また、上記の条件で作製した本発明の有機電界発光素子は、酸素や水分などとの接触を防止する目的で、保護層（封止層）を設けたり、また、素子を不活性物質中（例えば、パラフィン、流動パラフィン、シリコンオイル、フルオロカーボン油、ゼオライト含有フルオロカーボン油）に封入して保護することができる。保護層に使用する材料としては、例えば、有機高分子材料（例えば、フッ素樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイド）、無機材料（例えば、ダイアモンド薄膜、アモルファスシリカ、電気絶縁性ガラス、金属酸化物、金属窒化物、金属炭化物、金属硫化物）、さらには、光硬化性樹脂を挙げることができる。保護層に使用する材料は単独で使用してもよく、また複数併用してもよい。保護層は一層構造であってもよく、また多層構造であってもよい。【０２２１】
また、本発明の有機電界発光素子は、電極に保護膜として金属酸化物膜（例えば、酸化アルミニウム膜）、金属フッ化膜を設けることもできる。【０２２２】
本発明の有機電界発光素子は、陽極の表面に界面層（中間層）を設けることもできる。界面層の材質としては、有機リン化合物、ポリシラン、芳香族アミン誘導体、フタロシアニン誘導体などを挙げることができる。【０２２３】
さらに、電極、例えば、陽極はその表面を、酸、アンモニア／過酸化水素、あるいはプラズマで処理して使用することもできる。【０２２４】
本発明の有機電界発光素子は、通常、直流駆動型の素子として使用することができるが、交流駆動型の素子としても使用することができる。また、本発明の有機電界発光素子は、セグメント型、単純マトリックス駆動型などのパッシブ駆動型であってもよく、ＴＦＴ（薄膜トランジスタ）型、ＭＩＭ（メタル−インスレーター−メタル）型などのアクティブ駆動型であってもよい。駆動電圧は通常、２〜３０Ｖである。本発明の有機電界発光素子は、パネル型光源（例えば、時計、液晶パネルなどのバックライト）、各種の発光素子（例えば、ＬＥＤなどの発光素子の代替）、各種の表示素子〔例えば、情報表示素子（パソコンモニター、携帯電話・携帯端末用表示素子）〕、各種の標識、各種のセンサーなどに使用することができる。【０２２５】
また、本発明のスルホ基含有高分子化合物あるいはその中間体高分子化合物は、従来の導電性高分子材料（ＰＥＤＯＴ/ＰＳＳ）が用いられている有機半導体、有機薄膜トランジスタ（ＴＦＴ）、電解コンデンサ、光電変換素子、エレクトロクロミック素子（ＥＣＤ）、帯電防止剤などの用途にも使用可能である。
【実施例】
【０２２６】
以下、実施例を挙げて本発明をさらに詳細に説明するが、本発明は、以下の実施例に限定されるものではない。【０２２７】
なお、各実施例中の分子量は、ゲル・パーミエーション・クロマトグラフィー（ＧＰＣ）によりポリスチレン換算の数平均分子量を測定した。【０２２８】
（ＧＰＣ分析条件）
装置：ゲル浸透クロマトグラフGPC 101（Shodex社製）
検出器：示差屈折率計
カラム：GPC K−806LＸ３（8.0mmI.D.×30cm、Shodex社製）
カラム温度：４０度
溶媒：クロロホルム
注入量：100μl
流速 ：1ml/min
標準物質：単分散ポリスチレン（Shodex社製）
紫外線吸収スペクトルは以下の装置を用いて測定し、吸収極大波長（λmax）を求めた。【０２２９】
（ＵＶ（λmax））
島津製作所製紫外可視分光光度計ＵＶ−２５００ＰＣを用いて測定した。【０２３０】
成膜性評価は、原子間力顕微鏡（Atomic  Force  Microscope，ＡＦＭ）によって表面粗さを観察することにで確認した。【０２３１】
（ＡＦＭ測定条件）
装置：セイコーインスツルメンツ製  走査プローブ顕微鏡  ＳＰＩ−３８００Ｎ
分析条件： 
測定モード ＤＦＭ
カンチレバー ＳＩ−ＤＦ２０
測定範囲 ５μｍ×５μｍ【０２３２】
スルホ基数は、元素分析により決定した。【０２３３】
［実施例１］
例示化合物Ａ−１の製造
Ｎ，Ｎ'−ジフェニル−１，４−ナフタレンジアミン１．４１ｇ、２，５−ビス（４'−ブロモフェニル）−３，４−ジフェニルチオフェン２．３６ｇ、ナトリウムｔｅｒｔ−ブトキシド１．２０ｇおよびｏ−キシレン５０ｍＬの混合物に、窒素気流下、トリス（ジベンジリデンアセトン）二パラジウム１９．１ｍｇとトリｔｅｒｔ−ブチルホスフィン３３．７ｍｇのｏ−キシレン（４ｍＬ）溶液を添加した。窒素雰囲気下、１３５度で４時間攪拌した。反応液を室温に戻してアセトン６００ｍＬに排出し、析出物を濾取した。得られた固体を、水、メタノール、アセトンにて洗浄し、トルエンに溶解した。この溶液をシリカゲルカラムクロマトグラフィーにて精製後、アセトンに排出し、析出物を濾取、減圧乾燥して、例示化合物Ａ−１の高分子化合物２．４４ｇを黄色固体として得た。
数平均分子量：３００００
ＵＶ（λmax）：３６９ｎｍ（トルエン）【０２３４】
［実施例２］
例示化合物Ａ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−１，４−ナフタレンジアミン２．３ｇを使用した以外は、実施例１に記載の方法に従い、例示化合物Ａ−２の高分子化合物２．７ｇを得た。
数平均分子量：３６０００【０２３５】
［実施例３］
例示化合物Ａ−３の製造
実施例１において、Ｎ，Ｎ'−ジフェニル−１，４−ナフタレンジアミン１．４１ｇを使用する代わりに、Ｎ，Ｎ'−ビス（４−secアミルフェニル）−１，４−ナフタレンジアミン１．７ｇを使用した以外は、実施例１に記載の方法に従い、例示化合物Ａ−３の高分子化合物２．７ｇを得た。
数平均分子量：３１０００【０２３６】
［実施例４］
例示化合物Ａ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−１，４−ナフタレンジアミン３．９ｇを使用した以外は、実施例１に記載の方法に従い、例示化合物Ａ−７の高分子化合物３．７ｇを得た。
数平均分子量：２６０００【０２３７】
［実施例５］
例示化合物Ｂ−１の製造
実施例１において、Ｎ，Ｎ'−ジフェニル−１，４−ナフタレンジアミン１．４１ｇを使用する代わりに、Ｎ，Ｎ'−ジフェニル−１，５−ナフタレンジアミン１．４０ｇを使用した以外は、実施例１に記載の方法に従い、例示化合物Ｂ−１の高分子化合物２．２２ｇを得た。
数平均分子量：２５０００
ＵＶ（λmax）：３７３ｎｍ（トルエン）【０２３８】
［実施例６］
例示化合物Ｂ−３の製造
実施例１において、Ｎ，Ｎ'−ジフェニル−１，４−ナフタレンジアミン１．４１ｇを使用する代わりに、Ｎ，Ｎ'−ビス（４−secアミルフェニル）−１，５−ナフタレンジアミン１．９ｇを使用した以外は、実施例１に記載の方法に従い、例示化合物Ｂ−３の高分子化合物２．５ｇを得た。
数平均分子量：２０３００【０２３９】
［実施例７］
例示化合物Ｂ−６の製造
実施例１において、Ｎ，Ｎ'−ジフェニル−１，４−ナフタレンジアミン１．４１ｇを使用する代わりに、Ｎ，Ｎ'−ビス（２−ナフチル）−１，５−ナフタレンジアミン１．７ｇを使用した以外は、実施例１に記載の方法に従い、例示化合物Ｂ−６の高分子化合物２．５ｇを得た。
数平均分子量：３１０００【０２４０】
［実施例８］
例示化合物Ｂ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−１，５−ナフタレンジアミン３．９ｇを使用した以外は、実施例１に記載の方法に従い、例示化合物Ｂ−７の高分子化合物４．２ｇを得た。
数平均分子量：３９０００【０２４１】
［実施例９］
例示化合物Ｃ−１の製造
実施例１において、Ｎ，Ｎ'−ジフェニル−１，４−ナフタレンジアミン１．４１ｇを使用する代わりに、Ｎ，Ｎ'−ジフェニル−９，１０−アントラセンジアミン１．５ｇを使用した以外は、実施例１に記載の方法に従い、例示化合物Ｃ−１の高分子化合物２．３ｇを得た。
数平均分子量：１６０００【０２４２】
［実施例１０］
例示化合物Ｃ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−９，１０−アントラセンジアミン２．５ｇを使用した以外は、実施例１に記載の方法に従い、例示化合物Ｃ−２の高分子化合物２．６ｇを得た。
数平均分子量：１９８００【０２４３】
［実施例１１］
例示化合物Ｃ−６の製造
実施例１において、Ｎ，Ｎ'−ジフェニル−１，４−ナフタレンジアミン１．４１ｇを使用する代わりに、Ｎ，Ｎ'−ビス（２−ナフチル）−９，１０−アントラセンジアミン１．９ｇを使用した以外は、実施例１に記載の方法に従い、例示化合物Ｃ−６の高分子化合物２．７ｇを得た。
数平均分子量：２９０００【０２４４】
［実施例１２］
例示化合物Ｃ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−９，１０−アントラセンジアミン４．２ｇを使用した以外は、実施例１に記載の方法に従い、例示化合物Ｃ−７の高分子化合物３．８ｇを得た。
数平均分子量：３６０００【０２４５】
［実施例１３］
例示化合物Ｄ−１の製造
実施例１において、Ｎ，Ｎ'−ジフェニル−１，４−ナフタレンジアミン１．４１ｇを使用する代わりに、Ｎ，Ｎ'−ジフェニル−９，９'−ジオクチル−２，７−フルオレンジアミン２．４ｇを使用した以外は、実施例１に記載の方法に従い、例示化合物Ｄ−１の高分子化合物３．０ｇを得た。
数平均分子量：２６７００【０２４６】
［実施例１４］
例示化合物Ｄ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−９，９'−ジオクチル−２，７−フルオレンジアミン３．４ｇを使用した以外は、実施例１に記載の方法に従い、例示化合物Ｄ−２の高分子化合物３．２ｇを得た。
数平均分子量：３３０００【０２４７】
［実施例１５］
例示化合物Ｄ−４の製造
実施例１において、Ｎ，Ｎ'−ジフェニル−１，４−ナフタレンジアミン１．４１ｇを使用する代わりに、Ｎ，Ｎ'−ビス（４−ビフェニル）−９，９'−ジオクチル−２，７−フルオレンジアミン３．１ｇを使用した以外は、実施例１に記載の方法に従い、例示化合物Ｄ−４の高分子化合物３．２ｇを得た。
数平均分子量：２９１００【０２４８】
［実施例１６］
例示化合物Ｄ−５の製造
実施例１において、Ｎ，Ｎ'−ジフェニル−１，４−ナフタレンジアミン１．４１ｇを使用する代わりに、Ｎ，Ｎ'−ビス（３−ビフェニル）−９，９'−ジオクチル−２，７−フルオレンジアミン３．１ｇを使用した以外は、実施例１に記載の方法に従い、例示化合物Ｄ−５の高分子化合物３．４ｇを得た。
数平均分子量：２２２００【０２４９】
［実施例１７］
例示化合物Ｄ−６の製造
実施例１において、Ｎ，Ｎ'−ジフェニル−１，４−ナフタレンジアミン１．４１ｇを使用する代わりに、Ｎ，Ｎ'−ビス（２−ナフチル）−９，９'−ジオクチル−２，７−フルオレンジアミン２．８ｇを使用した以外は、実施例１に記載の方法に従い、例示化合物Ｄ−６の高分子化合物３．１５ｇを得た。
数平均分子量：２２０００【０２５０】
［実施例１８］
例示化合物Ｄ−８の製造
実施例１において、Ｎ，Ｎ'−ジフェニル−１，４−ナフタレンジアミン１．４１ｇを使用する代わりに、Ｎ，Ｎ'−ビス｛２−（９，９'−ジメチル）フルオレニル｝−９，９'−ジオクチル−２，７−フルオレンジアミン３．４ｇを使用した以外は、実施例１に記載の方法に従い、例示化合物Ｄ−８の高分子化合物３．４ｇを得た。
数平均分子量：１８０００【０２５１】
［実施例１９］
例示化合物Ｄ−９の製造
実施例１において、Ｎ，Ｎ'−ジフェニル−１，４−ナフタレンジアミン１．４１ｇを使用する代わりに、Ｎ，Ｎ'−ビス（３−チエニル）−９，９'−ジオクチル−２，７−フルオレンジアミン２．５ｇを使用した以外は、実施例１に記載の方法に従い、例示化合物Ｄ−９の高分子化合物３．６ｇを得た。
数平均分子量：３０６００【０２５２】
［実施例２０］
例示化合物Ｄ−１０の製造
実施例１において、Ｎ，Ｎ'−ジフェニル−１，４−ナフタレンジアミン１．４１ｇを使用する代わりに、Ｎ，Ｎ'−ビス（３−フリル）−９，９'−ジオクチル−２，７−フルオレンジアミン２．３ｇを使用した以外は、実施例１に記載の方法に従い、例示化合物Ｄ−１０の高分子化合物２．８ｇを得た。
数平均分子量：２７２００【０２５３】
［実施例２１］
例示化合物Ｄ−１１の製造
実施例１において、Ｎ，Ｎ'−ジフェニル−１，４−ナフタレンジアミン１．４１ｇを使用する代わりに、Ｎ，Ｎ'−ビス（２−ピリジル）−９，９'−ジオクチル−２，７−フルオレンジアミン２．４ｇを使用した以外は、実施例１に記載の方法に従い、例示化合物Ｄ−１１の高分子化合物２．９ｇを得た。
数平均分子量：２４０００【０２５４】
［実施例２２］
例示化合物Ｄ−１２の製造
実施例１において、Ｎ，Ｎ'−ジフェニル−１，４−ナフタレンジアミン１．４１ｇを使用する代わりに、Ｎ，Ｎ'−ビス（３−ピリジル）−９，９'−ジオクチル−２，７−フルオレンジアミン２．４ｇを使用した以外は、実施例１に記載の方法に従い、例示化合物Ｄ−１２の高分子化合物２．７ｇを得た。
数平均分子量：１７０００【０２５５】
［実施例２３］
例示化合物Ｄ−１３の製造
実施例１において、Ｎ，Ｎ'−ジフェニル−１，４−ナフタレンジアミン１．４１ｇを使用する代わりに、Ｎ，Ｎ'−ビス（４−ピリジル）−９，９'−ジオクチル−２，７−フルオレンジアミン２．４ｇを使用した以外は、実施例１に記載の方法に従い、例示化合物Ｄ−１３の高分子化合物３．１ｇを得た。
数平均分子量：３１５００【０２５６】
［実施例２４］
例示化合物Ｄ−１４の製造
実施例１において、Ｎ，Ｎ'−ジフェニル−１，４−ナフタレンジアミン１．４１ｇを使用する代わりに、Ｎ，Ｎ'−ビス（２−ジベンゾフラニル）−９，９'−ジオクチル−２，７−フルオレンジアミン３．２ｇを使用した以外は、実施例１に記載の方法に従い、例示化合物Ｄ−１４の高分子化合物３．１ｇを得た。
数平均分子量：２８０００【０２５７】
［実施例２５］
例示化合物Ｄ−１５の製造
実施例１において、Ｎ，Ｎ'−ジフェニル−１，４−ナフタレンジアミン１．４１ｇを使用する代わりに、Ｎ，Ｎ'−ビス（２−ジベンゾチエニル）−９，９'−ジオクチル−２，７−フルオレンジアミン３．３ｇを使用した以外は、実施例１に記載の方法に従い、例示化合物Ｄ−１５の高分子化合物２．９５ｇを得た。
数平均分子量：２６２００【０２５８】
［実施例２６］
例示化合物Ｅ−１の製造
実施例１において、Ｎ，Ｎ'−ジフェニル−１，４−ナフタレンジアミン１．４１ｇを使用する代わりに、Ｎ，Ｎ'−ジフェニル−９，９'−ジフェニル−２，７−フルオレンジアミン２．１ｇを使用した以外は、実施例１に記載の方法に従い、例示化合物Ｅ−１の高分子化合物３．１ｇを得た。
数平均分子量：２６０００【０２５９】
［実施例２７］
例示化合物Ｅ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−９，９'−ジフェニル−２，７−フルオレンジアミン３．１ｇを使用した以外は、実施例１に記載の方法に従い、例示化合物Ｅ−２の高分子化合物３．０ｇを得た。
数平均分子量：２１６００【０２６０】
［実施例２８］
例示化合物Ｅ−６の製造
実施例１において、Ｎ，Ｎ'−ジフェニル−１，４−ナフタレンジアミン１．４１ｇを使用する代わりに、Ｎ，Ｎ'−ビス（２−ナフチル）−９，９'−ジフェニル−２，７−フルオレンジアミン２．５ｇを使用した以外は、実施例１に記載の方法に従い、例示化合物Ｅ−６の高分子化合物３．２ｇを得た。
数平均分子量：２３９００【０２６１】
［実施例２９］
例示化合物Ｅ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−９，９'−ジフェニル−２，７−フルオレンジアミン４．７ｇを使用した以外は、実施例１に記載の方法に従い、例示化合物Ｅ−７の高分子化合物４．４ｇを得た。
数平均分子量：３２２００【０２６２】
［実施例３０］
例示化合物Ｆ−１の製造
実施例１において、Ｎ，Ｎ'−ジフェニル−１，４−ナフタレンジアミン１．４１ｇを使用する代わりに、Ｎ，Ｎ'−ジフェニル−２，８−ジベンゾフランジアミン１．５ｇを使用した以外は、実施例１に記載の方法に従い、例示化合物Ｆ−１の高分子化合物２．４ｇを得た。
数平均分子量：１５０００【０２６３】
［実施例３１］
例示化合物Ｆ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−２，８−ジベンゾフランジアミン２．４ｇを使用した以外は、実施例１に記載の方法に従い、例示化合物Ｆ−２の高分子化合物２．９ｇを得た。
数平均分子量：１４８００【０２６４】
［実施例３２］
例示化合物Ｆ−６の製造
実施例１において、Ｎ，Ｎ'−ジフェニル−１，４−ナフタレンジアミン１．４１ｇを使用する代わりに、Ｎ，Ｎ'−ビス（２−ナフチル）−２，８−ジベンゾフランジアミン１．９ｇを使用した以外は、実施例１に記載の方法に従い、例示化合物Ｆ−６の高分子化合物２．６ｇを得た。
数平均分子量：１９５００【０２６５】
［実施例３３］
例示化合物Ｆ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−２，８−ジベンゾフランジアミン４．１ｇを使用した以外は、実施例１に記載の方法に従い、例示化合物Ｆ−７の高分子化合物３．５ｇを得た。
数平均分子量：１８０００【０２６６】
［実施例３４］
例示化合物Ｇ−１の製造
実施例１において、Ｎ，Ｎ'−ジフェニル−１，４−ナフタレンジアミン１．４１ｇを使用する代わりに、Ｎ，Ｎ'−ジフェニル−２，８−ジベンゾチオフェンジアミン１．５ｇを使用した以外は、実施例１に記載の方法に従い、例示化合物Ｇ−１の高分子化合物２．７ｇを得た。
数平均分子量：２０２００【０２６７】
［実施例３５］
例示化合物Ｇ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−２，８−ジベンゾチオフェンジアミン２．５ｇを使用した以外は、実施例１に記載の方法に従い、例示化合物Ｇ−２の高分子化合物２．５ｇを得た。
数平均分子量：１９０００【０２６８】
［実施例３６］
例示化合物Ｇ−６の製造
実施例１において、Ｎ，Ｎ'−ジフェニル−１，４−ナフタレンジアミン１．４１ｇを使用する代わりに、Ｎ，Ｎ'−ビス（２−ナフチル）−２，８−ジベンゾチオフェンジアミン２．０ｇを使用した以外は、実施例１に記載の方法に従い、例示化合物Ｇ−６の高分子化合物２．４ｇを得た。
数平均分子量：２２４００【０２６９】
［実施例３７］
例示化合物Ｇ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−２，８−ジベンゾチオフェンジアミン４．２ｇを使用した以外は、実施例１に記載の方法に従い、例示化合物Ｇ−７の高分子化合物３．７ｇを得た。
数平均分子量：１７３００【０２７０】
［実施例３８］
例示化合物Ｈ−１の製造
実施例１において、Ｎ，Ｎ'−ジフェニル−１，４−ナフタレンジアミン１．４１ｇを使用する代わりに、Ｎ，Ｎ'−ジフェニル−１−（９，９'−ジメチルフルオレニル）−３，７−カルバゾールジアミン２．３ｇを使用した以外は、実施例１に記載の方法に従い、例示化合物Ｈ−１の高分子化合物２．８ｇを得た。
数平均分子量：３８９００【０２７１】
［実施例３９］
例示化合物Ｈ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−１−（９，９'−ジメチルフルオレニル）−３，７−カルバゾールジアミン３．２ｇを使用した以外は、実施例１に記載の方法に従い、例示化合物Ｈ−２の高分子化合物３．１ｇを得た。
数平均分子量：３７０００【０２７２】
［実施例４０］
例示化合物Ｈ−６の製造
実施例１において、Ｎ，Ｎ'−ジフェニル−１，４−ナフタレンジアミン１．４１ｇを使用する代わりに、Ｎ，Ｎ'−ビス（２−ナフチル）−１−（９，９'−ジメチルフルオレニル）−３，７−カルバゾールジアミン２．７ｇを使用した以外は、実施例１に記載の方法に従い、例示化合物Ｈ−６の高分子化合物２．９ｇを得た。
数平均分子量：３５１００【０２７３】
［実施例４１］
例示化合物Ｈ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−１−（９，９'−ジメチルフルオレニル）−３，７−カルバゾールジアミン４．９ｇを使用した以外は、実施例１に記載の方法に従い、例示化合物Ｈ−７の高分子化合物４．２ｇを得た。
数平均分子量：２０２００【０２７４】
［実施例４２］
例示化合物Ｉ−１の製造
実施例１において、Ｎ，Ｎ'−ジフェニル−１，４−ナフタレンジアミン１．４１ｇを使用する代わりに、Ｎ，Ｎ'−ジフェニル−１，８−ピレンジアミン１．６ｇを使用した以外は、実施例１に記載の方法に従い、例示化合物Ｉ−１の高分子化合物２．６ｇを得た。
数平均分子量：２２７００【０２７５】
［実施例４３］
例示化合物Ｉ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−１，８−ピレンジアミン２．６ｇを使用した以外は、実施例１に記載の方法に従い、例示化合物Ｉ−２の高分子化合物２．８ｇを得た。
数平均分子量：２８５００【０２７６】
［実施例４４］
例示化合物Ｉ−６の製造
実施例１において、Ｎ，Ｎ'−ジフェニル−１，４−ナフタレンジアミン１．４１ｇを使用する代わりに、Ｎ，Ｎ'−ビス（２−ナフチル）−１，８−ピレンジアミン２．１ｇを使用した以外は、実施例１に記載の方法に従い、例示化合物Ｉ−６の高分子化合物３．０ｇを得た。
数平均分子量：２５１００【０２７７】
［実施例４５］
例示化合物Ｉ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−１，８−ピレンジアミン４．３ｇを使用した以外は、実施例１に記載の方法に従い、例示化合物Ｉ−７の高分子化合物３．９ｇを得た。
数平均分子量：２１０００【０２７８】
［実施例４６］
例示化合物Ｊ−１の製造
実施例１において、Ｎ，Ｎ'−ジフェニル−１，４−ナフタレンジアミン１．４１ｇを使用する代わりに、Ｎ，Ｎ'−ジフェニル−６，１２−クリセンジアミン１．７ｇを使用した以外は、実施例１に記載の方法に従い、例示化合物Ｊ−１の高分子化合物２．９ｇを得た。
数平均分子量：３１０００【０２７９】
［実施例４７］
例示化合物Ｊ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−６，１２−クリセンジアミン２．７ｇを使用した以外は、実施例１に記載の方法に従い、例示化合物Ｊ−２の高分子化合物３．１ｇを得た。
数平均分子量：２００００【０２８０】
［実施例４８］
例示化合物Ｊ−６の製造
実施例１において、Ｎ，Ｎ'−ジフェニル−１，４−ナフタレンジアミン１．４１ｇを使用する代わりに、Ｎ，Ｎ'−ビス（２−ナフチル）−６，１２−クリセンジアミン２．２ｇを使用した以外は、実施例１に記載の方法に従い、例示化合物Ｊ−６の高分子化合物２．８ｇを得た。
数平均分子量：１９０００【０２８１】
［実施例４９］
例示化合物Ｊ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−６，１２−クリセンジアミン４．４ｇを使用した以外は、実施例１に記載の方法に従い、例示化合物Ｊ−７の高分子化合物３．８ｇを得た。
数平均分子量：１８０００【０２８２】
［実施例５０］
例示化合物Ｋ−１の製造
実施例１において、Ｎ，Ｎ'−ジフェニル−１，４−ナフタレンジアミン１．４１ｇを使用する代わりに、Ｎ，Ｎ'−ジフェニル−６，１２−ペリレンジアミン１．８ｇを使用した以外は、実施例１に記載の方法に従い、例示化合物Ｋ−１の高分子化合物２．９ｇを得た。
数平均分子量：２２０００【０２８３】
［実施例５１］
例示化合物Ｋ−２の製造
実施例１において、Ｎ，Ｎ'−ジフェニル−１，４−ナフタレンジアミン１．４１ｇを使用する代わりに、Ｎ，Ｎ'−ビス（４−オクチルフェニル）−６，１２−ペリレンジアミン２．８ｇを使用した以外は、実施例１に記載の方法に従い、例示化合物Ｋ−２の高分子化合物３．１ｇを得た。
数平均分子量：２４０００【０２８４】
［実施例５２］
例示化合物Ｋ−６の製造
実施例１において、Ｎ，Ｎ'−ジフェニル−１，４−ナフタレンジアミン１．４１ｇを使用する代わりに、Ｎ，Ｎ'−ビス（２−ナフチル）−６，１２−ペリレンジアミン２．３ｇを使用した以外は、実施例１に記載の方法に従い、例示化合物Ｋ−６の高分子化合物２．９ｇを得た。
数平均分子量：１９０００【０２８５】
［実施例５３］
例示化合物Ｋ−７の製造
実施例１において、Ｎ，Ｎ'−ジフェニル−１，４−ナフタレンジアミン１．４１ｇを使用する代わりに、Ｎ，Ｎ'−ビス｛２−（９，９'−ジオクチル）フルオレニル｝−６，１２−ペリレンジアミン４．５ｇを使用した以外は、実施例１に記載の方法に従い、例示化合物Ｋ−７の高分子化合物４．０ｇを得た。
数平均分子量：２０５００【０２８６】
［実施例５４］
例示化合物Ｌ−１の製造
１，１−ビス［Ｎ−フェニル−（４−アミノフェニル）］シクロヘキサン３．００ｇ、２，５−ビス（４'−ブロモフェニル）−３，４−ジフェニルチオフェン３．９１ｇ、ナトリウムｔｅｒｔ−ブトキシド２．１２ｇおよびｏ−キシレン１２０ｍＬの混合物に、窒素気流下、トリス（ジベンジリデンアセトン）二パラジウム３２．０ｍｇとトリｔｅｒｔ−ブチルホスフィン５６．６ｍｇのｏ−キシレン（８ｍＬ）溶液を添加した。窒素雰囲気下、１３５度で４時間攪拌した。反応液を室温に戻して反応液をシリカゲルカラムクロマトグラフィーにて精製後、アセトンに排出し、析出物を濾取、減圧乾燥して、例示化合物Ｌ−１の高分子化合物５．００ｇを黄色固体として得た。
分子量：２４６００
ＵＶ（λmax）：３０９ｎｍ（トルエン）【０２８７】
［実施例５５］
例示化合物Ｌ−２の製造
実施例５４において、１，１−ビス［Ｎ−フェニル−（４−アミノフェニル）］シクロヘキサン３．００ｇを使用する代わりに、１，１−ビス［Ｎ−（４−オクチルフェニル）−（４−アミノフェニル）］シクロヘキサン４．５ｇを使用した以外は、実施例５４に記載の方法に従い、例示化合物Ｌ−２の高分子化合物５．２ｇを得た。
数平均分子量：３２１００【０２８８】
［実施例５６］
例示化合物Ｌ−６の製造
実施例５４において、１，１−ビス［Ｎ−フェニル−（４−アミノフェニル）］シクロヘキサン３．００ｇを使用する代わりに、１，１−ビス［Ｎ−（２−ナフチル）−（４−アミノフェニル）］シクロヘキサン３．６ｇを使用した以外は、実施例５４に記載の方法に従い、例示化合物Ｌ−６の高分子化合物４．９ｇを得た。
数平均分子量：３３６００【０２８９】
［実施例５７］
例示化合物Ｌ−７の製造
実施例５４において、１，１−ビス［Ｎ−フェニル−（４−アミノフェニル）］シクロヘキサン３．００ｇを使用する代わりに、１，１−ビス［Ｎ−｛２−（９，９'−ジオクチル）フルオレニル｝−（４−アミノフェニル）］シクロヘキサン７．３ｇを使用した以外は、実施例５４に記載の方法に従い、例示化合物Ｌ−７の高分子化合物８．０ｇを得た。
数平均分子量：２５９００【０２９０】
［実施例５８］
例示化合物Ｍ−１の製造
実施例５４において、１，１−ビス［Ｎ−フェニル−（４−アミノフェニル）］シクロヘキサン３．００ｇを使用する代わりに、４，４'−（９Ｈ−フルオレンー９−イリデン）−ビス［Ｎ−フェニルベンゼンアミン］３．５ｇを使用した以外は、実施例５４に記載の方法に従い、例示化合物Ｍ−１の高分子化合物５．０ｇを得た。
数平均分子量：１９８００【０２９１】
［実施例５９］
例示化合物Ｍ−２の製造
実施例５４において、１，１−ビス［Ｎ−フェニル−（４−アミノフェニル）］シクロヘキサン３．００ｇを使用する代わりに、４，４'−（９Ｈ−フルオレンー９−イリデン）−ビス［Ｎ−（４−オクチルフェニル）ベンゼンアミン］５．１ｇを使用した以外は、実施例５４に記載の方法に従い、例示化合物Ｍ−２の高分子化合物６．０ｇを得た。
数平均分子量：３０２００【０２９２】
［実施例６０］
例示化合物Ｍ−６の製造
実施例５４において、１，１−ビス［Ｎ−フェニル−（４−アミノフェニル）］シクロヘキサン３．００ｇを使用する代わりに、４，４'−（９Ｈ−フルオレンー９−イリデン）−ビス［Ｎ−（２−ナフチル）ベンゼンアミン］４．２ｇを使用した以外は、実施例５４に記載の方法に従い、例示化合物Ｍ−６の高分子化合物５．５ｇを得た。
数平均分子量：２１３００【０２９３】
［実施例６１］
例示化合物Ｍ−７の製造
実施例５４において、１，１−ビス［Ｎ−フェニル−（４−アミノフェニル）］シクロヘキサン３．００ｇを使用する代わりに、４，４'−（９Ｈ−フルオレンー９−イリデン）−ビス［Ｎ−｛２−（９，９'−ジオクチル）フルオレニル｝ベンゼンアミン］７．９ｇを使用した以外は、実施例５４に記載の方法に従い、例示化合物Ｍ−７の高分子化合物６．０ｇを得た。
数平均分子量：２３１００【０２９４】
［実施例６２］
例示化合物Ｎ−１の製造
実施例５４において、１，１−ビス［Ｎ−フェニル−（４−アミノフェニル）］シクロヘキサン３．００ｇを使用する代わりに、Ｎ，Ｎ'−ジフェニル−２，２'−ジアミノビフェニル２．４ｇを使用した以外は、実施例５４に記載の方法に従い、例示化合物Ｎ−１の高分子化合物３．８ｇを得た。
数平均分子量：２４６００【０２９５】
［実施例６３］
例示化合物Ｎ−２の製造
実施例５４において、１，１−ビス［Ｎ−フェニル−（４−アミノフェニル）］シクロヘキサン３．００ｇを使用する代わりに、Ｎ，Ｎ'−ビス（４−オクチルフェニル）−２，２'−ジアミノビフェニル５．９ｇを使用した以外は、実施例５４に記載の方法に従い、例示化合物Ｎ−２の高分子化合物４．６ｇを得た。
数平均分子量：３２１００【０２９６】
［実施例６４］
例示化合物Ｎ−６の製造
実施例５４において、１，１−ビス［Ｎ−フェニル−（４−アミノフェニル）］シクロヘキサン３．００ｇを使用する代わりに、Ｎ，Ｎ'−ビス（２−ナフチル）−２，２'−ジアミノビフェニル３．０ｇを使用した以外は、実施例５４に記載の方法に従い、例示化合物Ｎ−６の高分子化合物４．２ｇを得た。
数平均分子量：３３９００【０２９７】
［実施例６５］
例示化合物Ｎ−７の製造
実施例５４において、１，１−ビス［Ｎ−フェニル−（４−アミノフェニル）］シクロヘキサン３．００ｇを使用する代わりに、Ｎ，Ｎ'−ビス｛２−（９，９'−ジオクチル）フルオレニル｝−２，２'−ジアミノビフェニル６．７ｇを使用した以外は、実施例５４に記載の方法に従い、例示化合物Ｎ−７の高分子化合物７．０ｇを得た。
数平均分子量：２９４００【０２９８】
［実施例６６］
例示化合物Ｏ−１の製造
実施例５４において、１，１−ビス［Ｎ−フェニル−（４−アミノフェニル）］シクロヘキサン３．００ｇを使用する代わりに、３，３'−（１−メチルエチリデン）−ビス［Ｎ−フェニルベンゼンアミン］２．６ｇを使用した以外は、実施例５４に記載の方法に従い、例示化合物Ｏ−１の高分子化合物３．６ｇを得た。
数平均分子量：２１９００【０２９９】
［実施例６７］
例示化合物Ｏ−２の製造
実施例５４において、１，１−ビス［Ｎ−フェニル−（４−アミノフェニル）］シクロヘキサン３．００ｇを使用する代わりに、３，３'−（１−メチルエチリデン）−ビス［Ｎ−（４−オクチルフェニル）ベンゼンアミン］４．２ｇを使用した以外は、実施例５４に記載の方法に従い、例示化合物Ｏ−２の高分子化合物４．７ｇを得た。
数平均分子量：１８９００【０３００】
［実施例６８］
例示化合物Ｏ−６の製造
実施例５４において、１，１−ビス［Ｎ−フェニル−（４−アミノフェニル）］シクロヘキサン３．００ｇを使用する代わりに、３，３'−（１−メチルエチリデン）−ビス［Ｎ−（２−ナフチル）ベンゼンアミン］３．３ｇを使用した以外は、実施例５４に記載の方法に従い、例示化合物Ｏ−６の高分子化合物５．２ｇを得た。
数平均分子量：２７１００【０３０１】
［実施例６９］
例示化合物Ｏ−７の製造
実施例５４において、１，１−ビス［Ｎ−フェニル−（４−アミノフェニル）］シクロヘキサン３．００ｇを使用する代わりに、３，３'−（１−メチルエチリデン）−ビス［Ｎ−｛２−（９，９'−ジオクチル）フルオレニル｝ベンゼンアミン］７．０ｇを使用した以外は、実施例５４に記載の方法に従い、例示化合物Ｏ−７の高分子化合物６．４ｇを得た。
数平均分子量：３０４００【０３０２】
［実施例７０］
例示化合物Ｐ−１の製造
実施例５４において、１，１−ビス［Ｎ−フェニル−（４−アミノフェニル）］シクロヘキサン３．００ｇを使用する代わりに、Ｎ，Ｎ'−ジフェニル−（１，１'−ビナフタレン）−２，２'−ジアミン３．０ｇを使用した以外は、実施例５４に記載の方法に従い、例示化合物Ｐ−１の高分子化合物４．６ｇを得た。
数平均分子量：３０１００【０３０３】
［実施例７１］
例示化合物Ｐ−２の製造
実施例５４において、１，１−ビス［Ｎ−フェニル−（４−アミノフェニル）］シクロヘキサン３．００ｇを使用する代わりに、Ｎ，Ｎ'−ビス（４−オクチルフェニル）−（１，１'−ビナフタレン）−２，２'−ジアミン４．６ｇを使用した以外は、実施例５４に記載の方法に従い、例示化合物Ｐ−２の高分子化合物５．４ｇを得た。
数平均分子量：１１９００【０３０４】
［実施例７２］
例示化合物Ｐ−６の製造
実施例５４において、１，１−ビス［Ｎ−フェニル−（４−アミノフェニル）］シクロヘキサン３．００ｇを使用する代わりに、Ｎ，Ｎ'−ビス（２−ナフチル）−（１，１'−ビナフタレン）−２，２'−ジアミン３．７ｇを使用した以外は、実施例５４に記載の方法に従い、例示化合物Ｐ−６の高分子化合物４．７ｇを得た。
数平均分子量：２０３００【０３０５】
［実施例７３］
例示化合物Ｐ−７の製造
実施例５４において、１，１−ビス［Ｎ−フェニル−（４−アミノフェニル）］シクロヘキサン３．００ｇを使用する代わりに、Ｎ，Ｎ'−ビス｛２−（９，９−ジオクチル）フルオレニル｝−（１，１'−ビナフタレン）−２，２'−ジアミン７．４ｇを使用した以外は、実施例５４に記載の方法に従い、例示化合物Ｐ−７の高分子化合物６．０ｇを得た。
数平均分子量：２７４００【０３０６】
［実施例７４］
例示化合物Ａ−１で表される繰り返し単位において、ベンゼン環の少なくとも一つがスルホ基で置換された繰り返し単位を高分子鎖中に少なくとも一つ有するスルホ基含有高分子化合物の製造
実施例１で得られた例示化合物Ａ−１の高分子化合物２．００ｇをクロロホルム６４．７ｇに溶解させ、窒素気流下、９８％硫酸３０ｇを装入し、室温で１．５時間攪拌した。反応液をアセトニトリル３００ｍｌに排出し、析出物を濾取した。得られた固体を濾液のｐＨが５になるまでアセトニトリルにて洗浄し、６０度で８時間減圧乾燥して粗生成物２．０８ｇを褐色固体として得た。粗生成物２．０８ｇを５０％メタノール水２００ｍｌに溶解し、陰イオン交換樹脂（オルガノ社のアンバーライト  ＩＲＡ４００−ＯＨＡＧ）２００ｍｌを加え、室温で５時間攪拌した。イオン交換樹脂を濾去後、濾液を濃縮乾固し、７０度で７時間減圧乾燥した。得られた固体をメタノール５０ｍｌに溶解し、トルエン１００ｍｌにて再沈殿させ目的化合物２ｇを褐色固体として得た。該化合物はメタノールに溶解し、トルエンに不溶であった。さらに、該化合物は溶液状態での凝集性は観測されなかった。【０３０７】
なお、繰り返し単位あたりの平均スルホ基数は下記計算式から算出した。
平均スルホ基数  ＝｛（例示化合物Ａ−１）の繰り返し単位分子量×硫黄元素分析値（％）−（例示化合物Ａ−１）の繰り返し単位中の硫黄数×硫黄原子量×１００｝÷｛硫黄原子量×１００−硫黄元素分析値（％）×（スルホ基分子量―水素原子量）｝
硫黄元素分析値  １０．５％
繰り返し単位あたりの平均スルホ基数：１．９個
ＵＶ（λmax）：３７１ｎｍ（ＭｅＯＨ）【０３０８】
［実施例７５］
例示化合物Ａ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例３で得られた例示化合物Ａ−６の高分子化合物２．０ｇを使用した以外は、実施例７４に記載の操作を行い、目的とする高分子化合物２．４ｇを得た。
なお、実施例７４に記載の方法に準拠して、繰り返し単位あたりの平均スルホ基数を算出した。
繰り返し単位あたりの平均スルホ基数：３．５個【０３０９】
［実施例７６］
例示化合物Ｂ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例５で得られた例示化合物Ｂ−１の高分子化合物２．０ｇを使用した以外は、実施例７４に記載の操作を行い、目的とする高分子化合物２．０ｇを得た。
なお、実施例７４に記載の方法に準拠して、繰り返し単位あたりの平均スルホ基数を算出した。
繰り返し単位あたりの平均スルホ基数：２．０個
ＵＶ（λmax）：３６８ｎｍ（ＭｅＯＨ）【０３１０】
［実施例７７］
例示化合物Ｂ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例７で得られた例示化合物Ｂ−６の高分子化合物２．０ｇを使用した以外は、実施例７４に記載の操作を行い、目的とする高分子化合物２．３ｇを得た。
なお、実施例７４に記載の方法に準拠して、繰り返し単位あたりの平均スルホ基数を算出した。
繰り返し単位あたりの平均スルホ基数：３．３個【０３１１】
［実施例７８］
例示化合物Ｃ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例９で得られた例示化合物Ｃ−１の高分子化合物２．０ｇを使用した以外は、実施例７４に記載の操作を行い、目的とする高分子化合物２．１ｇを得た。
なお、実施例７４に記載の方法に準拠して、繰り返し単位あたりの平均スルホ基数を算出した。
繰り返し単位あたりの平均スルホ基数：１．９個【０３１２】
［実施例７９］
例示化合物Ｃ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例１１で得られた例示化合物Ｃ−６の高分子化合物２．０ｇを使用した以外は、実施例７４に記載の操作を行い、目的とする高分子化合物２．５ｇを得た。
なお、実施例７４に記載の方法に準拠して、繰り返し単位あたりの平均スルホ基数を算出した。
繰り返し単位あたりの平均スルホ基数：３．８個【０３１３】
［実施例８０］
例示化合物Ｄ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例１３で得られた例示化合物Ｄ−１の高分子化合物２．０ｇを使用した以外は、実施例７４に記載の操作を行い、目的とする高分子化合物２．０ｇを得た。
なお、実施例７４に記載の方法に準拠して、繰り返し単位あたりの平均スルホ基数を算出した。
繰り返し単位あたりの平均スルホ基数：２．０個【０３１４】
［実施例８１］
例示化合物Ｄ−４で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例１５で得られた例示化合物Ｄ−４の高分子化合物２．０ｇを使用した以外は、実施例７４に記載の操作を行い、目的とする高分子化合物２．４ｇを得た。
なお、実施例７４に記載の方法に準拠して、繰り返し単位あたりの平均スルホ基数を算出した。
繰り返し単位あたりの平均スルホ基数：３．７個【０３１５】
［実施例８２］
例示化合物Ｄ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例１７で得られた例示化合物Ｄ−６の高分子化合物２．０ｇを使用した以外は、実施例７４に記載の操作を行い、目的とする高分子化合物２．５ｇを得た。
なお、実施例７４に記載の方法に準拠して、繰り返し単位あたりの平均スルホ基数を算出した。
繰り返し単位あたりの平均スルホ基数：３．９個【０３１６】
［実施例８３］
例示化合物Ｄ−８で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例１８で得られた例示化合物Ｄ−８の高分子化合物２．０ｇを使用した以外は、実施例７４に記載の操作を行い、目的とする高分子化合物２．３ｇを得た。
なお、実施例７４に記載の方法に準拠して、繰り返し単位あたりの平均スルホ基数を算出した。
繰り返し単位あたりの平均スルホ基数：３．５個【０３１７】
［実施例８４］
例示化合物Ｄ−９で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例１９で得られた例示化合物Ｄ−９の高分子化合物２．０ｇを使用した以外は、実施例７４に記載の操作を行い、目的とする高分子化合物１．９ｇを得た。
なお、実施例７４に記載の方法に準拠して、繰り返し単位あたりの平均スルホ基数を算出した。
繰り返し単位あたりの平均スルホ基数：１．９個【０３１８】
［実施例８５］
例示化合物Ｄ−１０で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２０で得られた例示化合物Ｄ−１０の高分子化合物２．０ｇを使用した以外は、実施例７４に記載の操作を行い、目的とする高分子化合物１．８ｇを得た。
なお、実施例７４に記載の方法に準拠して、繰り返し単位あたりの平均スルホ基数を算出した。
繰り返し単位あたりの平均スルホ基数：２．０個【０３１９】
［実施例８６］
例示化合物Ｄ−１１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２１で得られた例示化合物Ｄ−１１の高分子化合物２．０ｇを使用した以外は、実施例７４に記載の操作を行い、目的とする高分子化合物１．９ｇを得た。
なお、実施例７４に記載の方法に準拠して、繰り返し単位あたりの平均スルホ基数を算出した。
繰り返し単位あたりの平均スルホ基数：１．９個【０３２０】
［実施例８７］
例示化合物Ｄ−１２で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２２で得られた例示化合物Ｄ−１２の高分子化合物２．０ｇを使用した以外は、実施例７４に記載の操作を行い、目的とする高分子化合物１．７ｇを得た。
なお、実施例７４に記載の方法に準拠して、繰り返し単位あたりの平均スルホ基数を算出した。
繰り返し単位あたりの平均スルホ基数：１．８個【０３２１】
［実施例８８］
例示化合物Ｄ−１３で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２３で得られた例示化合物Ｄ−１３の高分子化合物２．０ｇを使用した以外は、実施例７４に記載の操作を行い、目的とする高分子化合物２．０ｇを得た。
なお、実施例７４に記載の方法に準拠して、繰り返し単位あたりの平均スルホ基数を算出した。
繰り返し単位あたりの平均スルホ基数：２．０個【０３２２】
［実施例８９］
例示化合物Ｄ−１４で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２４で得られた例示化合物Ｄ−１４の高分子化合物２．０ｇを使用した以外は、実施例７４に記載の操作を行い、目的とする高分子化合物１．９ｇを得た。
なお、実施例７４に記載の方法に準拠して、繰り返し単位あたりの平均スルホ基数を算出した。
繰り返し単位あたりの平均スルホ基数：１．９個【０３２３】
［実施例９０］
例示化合物Ｄ−１５で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２５で得られた例示化合物Ｄ−１５の高分子化合物２．０ｇを使用した以外は、実施例７４に記載の操作を行い、目的とする高分子化合物１．８ｇを得た。
なお、実施例７４に記載の方法に準拠して、繰り返し単位あたりの平均スルホ基数を算出した。
繰り返し単位あたりの平均スルホ基数：１．９個【０３２４】
［実施例９１］
例示化合物Ｅ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２６で得られた例示化合物Ｅ−１の高分子化合物２．０ｇを使用した以外は、実施例７４に記載の操作を行い、目的とする高分子化合物１．８ｇを得た。
なお、実施例７４に記載の方法に準拠して、繰り返し単位あたりの平均スルホ基数を算出した。
繰り返し単位あたりの平均スルホ基数：２．０個【０３２５】
［実施例９２］
例示化合物Ｅ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例２８で得られた例示化合物Ｅ−６の高分子化合物２．０ｇを使用した以外は、実施例７４に記載の操作を行い、目的とする高分子化合物２．７ｇを得た。
なお、実施例７４に記載の方法に準拠して、繰り返し単位あたりの平均スルホ基数を算出した。
繰り返し単位あたりの平均スルホ基数：３．２個【０３２６】
［実施例９３］
例示化合物Ｆ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例３０で得られた例示化合物Ｆ−１の高分子化合物２．０ｇを使用した以外は、実施例７４に記載の操作を行い、目的とする高分子化合物２．０ｇを得た。
なお、実施例７４に記載の方法に準拠して、繰り返し単位あたりの平均スルホ基数を算出した。
繰り返し単位あたりの平均スルホ基数：２．０個【０３２７】
［実施例９４］
例示化合物Ｆ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例３２で得られた例示化合物Ｆ−６の高分子化合物２．０ｇを使用した以外は、実施例７４に記載の操作を行い、目的とする高分子化合物２．４ｇを得た。
なお、実施例７４に記載の方法に準拠して、繰り返し単位あたりの平均スルホ基数を算出した。
繰り返し単位あたりの平均スルホ基数：３．５個【０３２８】
［実施例９５］
例示化合物Ｇ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例３４で得られた例示化合物Ｇ−１の高分子化合物２．０ｇを使用した以外は、実施例７４に記載の操作を行い、目的とする高分子化合物２．１ｇを得た。
なお、実施例７４に記載の方法に準拠して、繰り返し単位あたりの平均スルホ基数を算出した。
繰り返し単位あたりの平均スルホ基数：１．９個【０３２９】
［実施例９６］
例示化合物Ｇ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例３６で得られた例示化合物Ｇ−６の高分子化合物２．０ｇを使用した以外は、実施例７４に記載の操作を行い、目的とする高分子化合物２．６ｇを得た。
なお、実施例７４に記載の方法に準拠して、繰り返し単位あたりの平均スルホ基数を算出した。
繰り返し単位あたりの平均スルホ基数：３．４個【０３３０】
［実施例９７］
例示化合物Ｈ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例３８で得られた例示化合物Ｈ−１の高分子化合物２．０ｇを使用した以外は、実施例７４に記載の操作を行い、目的とする高分子化合物２．１ｇを得た。
なお、実施例７４に記載の方法に準拠して、繰り返し単位あたりの平均スルホ基数を算出した。
繰り返し単位あたりの平均スルホ基数：２．０個【０３３１】
［実施例９８］
例示化合物Ｈ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例４０で得られた例示化合物Ｈ−６の高分子化合物２．０ｇを使用した以外は、実施例７４に記載の操作を行い、目的とする高分子化合物２．６ｇを得た。
なお、実施例７４に記載の方法に準拠して、繰り返し単位あたりの平均スルホ基数を算出した。
繰り返し単位あたりの平均スルホ基数：３．４個【０３３２】
［実施例９９］
例示化合物Ｉ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例４２で得られた例示化合物Ｉ−１の高分子化合物２．０ｇを使用した以外は、実施例７４に記載の操作を行い、目的とする高分子化合物２．１ｇを得た。
なお、実施例７４に記載の方法に準拠して、繰り返し単位あたりの平均スルホ基数を算出した。
繰り返し単位あたりの平均スルホ基数：１．９個【０３３３】
［実施例１００］
例示化合物Ｉ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例４４で得られた例示化合物Ｉ−６の高分子化合物２．０ｇを使用した以外は、実施例７４に記載の操作を行い、目的とする高分子化合物２．８ｇを得た。
なお、実施例７４に記載の方法に準拠して、繰り返し単位あたりの平均スルホ基数を算出した。
繰り返し単位あたりの平均スルホ基数：３．２個【０３３４】
［実施例１０１］
例示化合物Ｊ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例４６で得られた例示化合物Ｊ−１の高分子化合物２．０ｇを使用した以外は、実施例７４に記載の操作を行い、目的とする高分子化合物２．２ｇを得た。
なお、実施例７４に記載の方法に準拠して、繰り返し単位あたりの平均スルホ基数を算出した。
繰り返し単位あたりの平均スルホ基数：２．４個【０３３５】
［実施例１０２］
例示化合物Ｊ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例４８で得られた例示化合物Ｊ−６の高分子化合物２．０ｇを使用した以外は、実施例７４に記載の操作を行い、目的とする高分子化合物２．５ｇを得た。
なお、実施例７４に記載の方法に準拠して、繰り返し単位あたりの平均スルホ基数を算出した。
繰り返し単位あたりの平均スルホ基数：２．９個【０３３６】
［実施例１０３］
例示化合物Ｋ−１で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例５０で得られた例示化合物Ｋ−１の高分子化合物２．０ｇを使用した以外は、実施例７４に記載の操作を行い、目的とする高分子化合物１．９ｇを得た。
なお、実施例７４に記載の方法に準拠して、繰り返し単位あたりの平均スルホ基数を算出した。
繰り返し単位あたりの平均スルホ基数：２．０個【０３３７】
［実施例１０４］
例示化合物Ｋ−６で表される繰り返し単位において、ベンゼン環の少なくとも一つがスルホ基で置換された繰り返し単位を高分子鎖中に少なくとも一つ有するスルホ基含有高分子化合物の製造
実施例７４において、実施例１で得られた例示化合物Ａ−１の高分子化合物２．０ｇを使用する代わりに、実施例５２で得られた例示化合物Ｋ−６の高分子化合物２．０ｇを使用した以外は、実施例７４に記載の操作を行い、目的とする高分子化合物２．６ｇを得た。
なお、実施例７４に記載の方法に準拠して、繰り返し単位あたりの平均スルホ基数を算出した。
繰り返し単位あたりの平均スルホ基数：２．９個【０３３８】
［実施例１０５］
例示化合物Ｌ−１で表される繰り返し単位において、ベンゼン環の少なくとも一つがスルホ基で置換された繰り返し単位を高分子鎖中に少なくとも一つ有するスルホ基含有高分子化合物）
実施例５４で得られた例示化合物Ｌ−１で表される繰り返し単位を高分子鎖中に少なくとも一つ有する高分子化合物２．００ｇをクロロホルム６４．７ｇに溶解させ、窒素気流下、９８％硫酸３０ｇを装入し、室温で１．５時間攪拌した。反応液をアセトニトリル３００ｍｌに排出し、析出物を濾取した。得られた固体を濾液のｐＨが５になるまでアセトニトリルにて洗浄し、６０度で８時間減圧乾燥して粗生成物２．００ｇを褐色固体として得た。粗生成物１．９４ｇを５０％メタノール水２００ｍｌに溶解し、陰イオン交換樹脂（オルガノ社のアンバーライト  ＩＲＡ４００−ＯＨＡＧ）２００ｍｌを加え、室温で５時間攪拌した。イオン交換樹脂を濾去後、濾液を濃縮乾固し、７０度で７時間減圧乾燥した。得られた固体をメタノール５０ｍｌに溶解し、トルエン１００ｍｌにて再沈殿させ目的化合物１．９０ｇを褐色固体として得た。該化合物はメタノールに溶解し、トルエンに不溶であった。さらに、該化合物は溶液状態での凝集性は観測されなかった。【０３３９】
なお、繰り返し単位あたりの平均スルホ基数は下記計算式から算出した。
平均スルホ基数  ＝｛（例示化合物Ｌ−１）の繰り返し単位分子量×硫黄元素分析値（％）−（例示化合物Ｌ−１）の繰り返し単位中の硫黄数×硫黄原子量×１００｝÷｛硫黄原子量×１００−硫黄元素分析値（％）×（スルホ基分子量―水素原子量）｝
硫黄元素分析値  ９．５％
繰り返し単位あたりの平均スルホ基数：１．９個
ＵＶ（λmax）：３０４ｎｍ（ＭｅＯＨ）【０３４０】
［実施例１０６］
例示化合物Ｌ−６で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例５６で得られた例示化合物Ｌ−６の高分子化合物２．０ｇを使用した以外は、実施例１０５に記載の操作を行い、目的とする高分子化合物２．４ｇを得た。
なお、実施例１０５に記載の方法に準拠して、繰り返し単位あたりの平均スルホ基数を算出した。
繰り返し単位あたりの平均スルホ基数：２．９個【０３４１】
［実施例１０７］
例示化合物Ｍ−１で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例５８で得られた例示化合物Ｍ−１の高分子化合物２．０ｇを使用した以外は、実施例１０５に記載の操作を行い、目的とする高分子化合物２．０ｇを得た。
なお、実施例１０５に記載の方法に準拠して、繰り返し単位あたりの平均スルホ基数を算出した。
繰り返し単位あたりの平均スルホ基数：２．０個【０３４２】
［実施例１０８］
例示化合物Ｍ−６で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例６０で得られた例示化合物Ｍ−６の高分子化合物２．０ｇを使用した以外は、実施例１０５に記載の操作を行い、目的とする高分子化合物２．５ｇを得た。
なお、実施例１０５に記載の方法に準拠して、繰り返し単位あたりの平均スルホ基数を算出した。
繰り返し単位あたりの平均スルホ基数：３．０個【０３４３】
［実施例１０９］
例示化合物Ｎ−１で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例６２で得られた例示化合物Ｎ−１の高分子化合物２．０ｇを使用した以外は、実施例１０５に記載の操作を行い、目的とする高分子化合物２．２ｇを得た。
なお、実施例１０５に記載の方法に準拠して、繰り返し単位あたりの平均スルホ基数を算出した。
繰り返し単位あたりの平均スルホ基数：２．０個【０３４４】
［実施例１１０］
例示化合物Ｎ−６で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例６４で得られた例示化合物Ｎ−６の高分子化合物２．０ｇを使用した以外は、実施例１０５に記載の操作を行い、目的とする高分子化合物２．６ｇを得た。
なお、実施例１０５に記載の方法に準拠して、繰り返し単位あたりの平均スルホ基数を算出した。
繰り返し単位あたりの平均スルホ基数：２．８個【０３４５】
［実施例１１１］
例示化合物Ｏ−１で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例６６で得られた例示化合物Ｏ−１の高分子化合物２．０ｇを使用した以外は、実施例１０５に記載の操作を行い、目的とする高分子化合物２．１ｇを得た。
なお、実施例１０５に記載の方法に準拠して、繰り返し単位あたりの平均スルホ基数を算出した。
繰り返し単位あたりの平均スルホ基数：１．９個【０３４６】
［実施例１１２］
例示化合物Ｏ−６で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例６８で得られた例示化合物Ｏ−６の高分子化合物２．０ｇを使用した以外は、実施例１０５に記載の操作を行い、目的とする高分子化合物２．６ｇを得た。
なお、実施例１０５に記載の方法に準拠して、繰り返し単位あたりの平均スルホ基数を算出した。
繰り返し単位あたりの平均スルホ基数：２．９個【０３４７】
［実施例１１３］
例示化合物Ｐ−１で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例７０で得られた例示化合物Ｐ−１の高分子化合物２．０ｇを使用した以外は、実施例１０５に記載の操作を行い、目的とする高分子化合物２．２ｇを得た。
なお、実施例１０５に記載の方法に準拠して、繰り返し単位あたりの平均スルホ基数を算出した。
繰り返し単位あたりの平均スルホ基数：１．９個【０３４８】
［実施例１１４］
例示化合物Ｐ−６で表される繰り返し単位において、ベンゼン環の少なくとも一つがスルホ基で置換された繰り返し単位を高分子鎖中に少なくとも一つ有するスルホ基含有高分子化合物の製造
実施例１０５において、実施例５４で得られた例示化合物Ｌ−１の高分子化合物２．０ｇを使用する代わりに、実施例７２で得られた例示化合物Ｐ−６の高分子化合物２．０ｇを使用した以外は、実施例１０５に記載の操作を行い、目的とする高分子化合物２．５ｇを得た。
なお、実施例１０５に記載の方法に準拠して、繰り返し単位あたりの平均スルホ基数を算出した。
繰り返し単位あたりの平均スルホ基数：３．０個【０３４９】
［実施例１１５］
（有機電界発光素子の作製）
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスにて乾燥し、さらにＵＶ／オゾン洗浄した。先ずＩＴＯ透明電極上に、正孔注入材料として実施例７４で得たスルホ基含有高分子化合物のメタノール溶液（高分化合物２０ｍｇをメタノール４ｍＬに溶解させた溶液）を用いて、スピンコート法により、２０ｎｍの厚みで成膜し、ホットプレート上で減圧乾燥（１００度、３０分）して層を形成した。次に、このガラス基板を蒸着装置の基板ホルダーに固定し、蒸着槽を３×１０−４Ｐａに減圧した。Ｎ，Ｎ'−ジ（１−ナフチル）−Ｎ，Ｎ'−ジフェニルベンジジンを蒸着速度０．２ｎｍ／ｓｅｃで４０ｎｍの厚さに蒸着し、次にトリス（８−キノリノラート）アルミニウムを蒸着速度０．２ｎｍ／ｓｅｃで５０ｎｍの厚さに蒸着した。さらにフッ化リチウムを０．２ｎｍ／ｓｅｃで０．５ｎｍの厚さに蒸着した。その上にアルミニウムを蒸着して陰極とし、有機電界発光素子を作製した（有機ＥＬ素子−Ａ１）。【０３５０】
尚、蒸着は、蒸着槽の減圧状態を保ったまま実施した。作製した有機電界発光素子に直流電圧を印加し、５０度、乾燥雰囲気下、１０ｍＡ／ｃｍ２の定電流密度で連続駆動させた。初期には、４．０３Ｖ、輝度２８５ｃｄ／ｍ２の緑色の発光が確認された。該素子を１００度で１時間放置し、発光特性に大きな変化が無いことを確認した。【０３５１】
発光輝度が初期輝度に対して２０％および５０％減衰するまでの時間を測定した結果を表１８に示した。【０３５２】
［比較例Ａ１］有機電界発光素子の寿命評価
実施例１１５において、正孔注入材料として実施例７４で得たスルホ基含有高分子化合物を前記ＰＥＤＯＴ/ＰＳＳ（バイエル社、商品名 ＢａｙｔｒｏｎＰ）式（７）に替えた以外は実施例１１５と同様にして有機電界発光素子を作成（有機ＥＬ素子−Ａ２）し、素子の発光寿命を比較した。【０３５３】
発光輝度が初期輝度に対して２０％および５０％減衰するまでの時間を、有機ＥＬ素子―Ａ１を１００とした場合の相対値として表１８に示した。【０３５４】
【化１２】
2008120470.tif 000031
【０３５５】
【表１８】
2008120470.tif 000032
【０３５６】
表１８から明らかなように、本発明のスルホ基含有高分子化合物を正孔注入材料に用いた本発明の有機ＥＬ素子−Ａ１は、有機ＥＬ素子−Ａ２に比べて長い発光寿命を示した。【０３５７】
［実施例１１６］成膜性評価
ガラス基板に、実施例７４で得た高分子化合物のメタノール溶液（高分子化合物２０ｍｇをメタノール４ｍＬに溶解させた溶液）を用いて、スピンコート法により６０ｎｍの厚みで成膜した。ホットプレート上で減圧乾燥（１００度、３０分）して得た膜を表面観察したところ、均一な膜が形成されていた。ＡＦＭによる表面粗さ測定結果を表１９に示した。【０３５８】
［実施例１１７］成膜性評価
実施例７４で得た高分子化合物の代わりに、実施例７６で得た高分子化合物を実施例１１６と同様の方法で成膜し観察したところ、均一な膜が形成されていた。ＡＦＭによる表面粗さ測定結果を表１９に示した。【０３５９】
［比較例Ａ２］成膜性評価
実施例７４で得た高分子化合物の代わりに、前記ＰＥＤＯＴ/ＰＳＳ（バイエル社、商品名 ＢａｙｔｒｏｎＰ）式（７）を用いて実施例１１６と同様の方法で成膜し観察したところ、実施例７４で得た高分子化合物を用いて成膜したものに比べて膜厚にバラツキが認められた。ＡＦＭによる表面粗さ測定結果を表１９に示した。【０３６０】
［比較例Ａ３］成膜性評価
実施例７４で得た高分子化合物の代わりに、式（８）で表される市販で入手可能な重合体（ＡＤＳ社製  分子量２８０００：ＡＤＳ２５４ＢＥ）をスルホン化して得られるスルホ基含有トリアリールアミン重合体（以下、「式（８）のスルホン酸置換体」という）を用いて、実施例１１６と同様の方法で成膜を試みたが、メタノールに難溶であり、成膜出来なかった。【０３６１】
【化１３】
2008120470.tif 000033
【０３６２】
式（８）のスルホン酸置換体は、次の方法で合成した。【０３６３】
式（８）で表される重合体０．４００ｇをクロロホルム１３．０ｇに溶解させ、窒素気流下、９８％硫酸６ｇを装入し、室温で４８時間攪拌した。反応液をアセトニトリル６０ｍｌに排出し、析出物を濾取した。得られた固体を濾液のｐＨが５になるまでアセトニトリルにて洗浄し、７０度で８時間減圧乾燥して目的化合物０．３８ｇを褐色固体として得た。【０３６４】
なお、実施例７４と同様にして、繰り返し単位あたりの平均スルホ基数を算出した。
硫黄元素分析値  １．０％
繰り返し単位あたりの平均スルホ基数：０．２個【０３６５】
【表１９】
2008120470.tif 000034
【０３６６】
表１９から明らかなように、本発明のスルホ基含有高分子化合物は、ＢａｙｔｒｏｎＰおよび式（８）のスルホン酸置換体に比べて非常に良い成膜性を示した。【０３６７】
［実施例１１８］（有機電界発光素子の作製）
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスにて乾燥し、さらにＵＶ／オゾン洗浄した。先ずＩＴＯ透明電極上に、正孔注入材料として実施例１０５で得たスルホ基含有高分子化合物のメタノール溶液（高分子化合物２０ｍｇをメタノール４ｍＬに溶解させた溶液）を用いて、スピンコート法により、２０ｎｍの厚みで成膜し、ホットプレート上で減圧乾燥（１００度、３０分）して層を形成した。次に、このガラス基板を蒸着装置の基板ホルダーに固定し、蒸着槽を３×１０−４Ｐａに減圧した。Ｎ，Ｎ'−ジ（１−ナフチル）−Ｎ，Ｎ'−ジフェニルベンジジンを蒸着速度０．２ｎｍ／ｓｅｃで４０ｎｍの厚さに蒸着し、次にトリス（８−キノリノラート）アルミニウムを蒸着速度０．２ｎｍ／ｓｅｃで５０ｎｍの厚さに蒸着した。さらにフッ化リチウムを０．２ｎｍ／ｓｅｃで０．５ｎｍの厚さに蒸着した。その上にアルミニウムを蒸着して陰極とし、有機電界発光素子を作製した（有機ＥＬ素子−Ｂ１）。【０３６８】
尚、蒸着は、蒸着槽の減圧状態を保ったまま実施した。作製した有機電界発光素子に直流電圧を印加し、５０度、乾燥雰囲気下、１０ｍＡ／ｃｍ２の定電流密度で連続駆動させた。初期には、４．０５Ｖ、輝度２８８ｃｄ／ｍ２の緑色の発光が確認された。該素子を１００度で１時間放置し、発光特性に大きな変化が無いことを確認した。【０３６９】
発光輝度が初期輝度に対して２０％および５０％減衰するまでの時間を測定した結果を表２０に示した。【０３７０】
［比較例Ｂ１］有機電界発光素子の寿命評価
実施例１１８において、正孔注入材料として実施例１０５で得たスルホ基含有高分子化合物を前記ＰＥＤＯＴ/ＰＳＳ（バイエル社、商品名 ＢａｙｔｒｏｎＰ）式（７）に替えた以外は実施例１１８と同様にして有機電界発光素子を作成（有機ＥＬ素子−Ｂ２）し、素子の発光寿命を比較した。【０３７１】
発光輝度が初期輝度に対して２０％および５０％減衰するまでの時間を、有機ＥＬ素子―Ｂ１を１００とした場合の相対値として表２０に示した。【０３７２】
【化１４】
2008120470.tif 000035
【０３７３】
【表２０】
2008120470.tif 000036
【０３７４】
表２０から明らかなように、本発明のスルホ基含有高分子化合物を正孔注入材料に用いた本発明の有機ＥＬ素子−Ｂ１は、有機ＥＬ素子−Ｂ２に比べて長い発光寿命を示した。【０３７５】
［実施例１１９］成膜性評価
ガラス基板に、実施例１０５で得た高分子化合物のメタノール溶液（高分子化合物２０ｍｇをメタノール４ｍＬに溶解させた溶液）を用いて、スピンコート法により６０ｎｍの厚みで成膜した。ホットプレート上で減圧乾燥（１００度、３０分）して得た膜を表面観察したところ、均一な膜が形成されていた。ＡＦＭによる表面粗さ測定結果を表２１に示した。【０３７６】
［比較例Ｂ２］成膜性評価
実施例１０５で得た高分子化合物の代わりに、前記ＰＥＤＯＴ/ＰＳＳ（バイエル社、商品名 ＢａｙｔｒｏｎＰ）式（７）を用いて実施例１１９と同様の方法で成膜し観察したところ、実施例１０５で得た高分子化合物を用いて成膜したものに比べて膜厚にバラツキが認められた。ＡＦＭによる表面粗さ測定結果を表２１に示した。【０３７７】
［比較例Ｂ３］成膜性評価
実施例１０５で得た高分子化合物の代わりに、比較例Ａ３で得た式（８）で表されるスルホン酸置換体を用いて、実施例１１９と同様の方法で成膜を試みたが、メタノールに難溶であり、成膜出来なかった。【０３７８】
【表２１】
2008120470.tif 000037
【０３７９】
表２１から明らかなように、本発明のスルホ基含有高分子化合物は、ＢａｙｔｒｏｎＰおよび式（８）のスルホン酸置換体に比べて非常に良い成膜性を示した。【０３８０】
［実施例１２０］〜[実施例１５７]成膜性評価
実施例７４で得た高分子化合物の代わりに、実施例７５、実施例７７〜実施例１０４、実施例１０６〜実施例１１４で得られたスルホ基含有高分子化合物を、実施例１１６と同様の方法で成膜して観察したところ、均一な膜が形成されていた。ＡＦＭによる表面粗さ測定結果を表２２に示した。【０３８１】
【表２２】
2008120470.tif 000038
【０３８２】
表２２から明らかなように、本発明のスルホ基含有高分子化合物は、ＢａｙｔｒｏｎＰおよび式（８）のスルホン酸置換体に比べて非常に良い成膜性を示した。【０３８３】
[実施例１５８]（有機電界発光素子の作製）（スルホ体の評価）
パターン形成した厚さ１５０ｎｍのＩＴＯ透明電極を有するガラス基板（スパッター成膜品；シート抵抗１５Ω）を、中性洗剤、セミコクリーン（フルウチ化学製）、超純水、アセトン、イソプロピルアルコールによる超音波洗浄の順で洗浄後、窒素ブローで乾燥させ、最後に紫外線オゾン洗浄を行った。次いで、実施例７５で得られたスルホ基含有高分子化合物のメタノール溶液（２．０重量％）をスピンコート法により６５ｎｍの厚みで成膜し、ホットプレート上で減圧乾燥（１００度、１時間）して、第一の正孔注入輸送層を形成した。
次に、ＡｍｅｒｉｃａｎＤｙｅＳｏｕｒｃｅ社製高分子化合物ＡＤＳ２５９ＢＥ（式１４）のキシレン溶液（２．０重量％）をスピンコート法により５０ｎｍの厚みで成膜し、ホットプレート上で窒素雰囲気下にて加熱処理を行ない（１８０度、１時間）、第二の正孔注入輸送層を形成した。【０３８４】
【化１５】
2008120470.tif 000039
【０３８５】
次に、キシレンにて第二の正孔注入輸送層をリンス処理した後に、ポリフルオレン（式１５）のキシレン溶液（１．２重量％）をスピンコート法により６０ｎｍの厚みで成膜し、ホットプレート上で減圧乾燥（１４０度、３０分）して、発光層を形成した。【０３８６】
【化１６】
2008120470.tif 000040
【０３８７】
次に、ガラス基板を蒸着装置の基板ホルダーに固定し、発光層の上に、フッ化リチウム（ＬｉＦ）を、モリブデンボートを用いて、蒸着速度０．２ｎｍ／秒で、０．５ｎｍの膜厚で製膜した後、アルミニウム（Ａｌ）をタングステンボートにより加熱して、蒸着速度２．０ｎｍ／ｓｅｃで膜厚１００ｎｍのアルミニウム層を形成して陰極を完成させた。以上の様にして、２ｍｍ×２ｍｍのサイズの発光面積部分を有する有機電界発光素子が得られた。この有機電界発光素子においてＩＴＯを陽極、ＬｉＦ／Ａｌを陰極として、直流電圧を印加してガラス基板を通して発光を観察した。輝度はトプコン輝度計ＢＭ−８にて測定した。
作製した有機電界発光素子に直流電圧を印加し、乾燥雰囲気下、１０ｍＡ／ｃｍ２の定電流密度で連続駆動させた。初期には、５．５Ｖ、輝度１５４ｃｄ／ｃｍ２の青色の発光が確認された。初期輝度５００ｃｄ／ｃｍ２から２００時間の連続駆動を行ったところ、輝度の低下率は２４％であった。結果を表２３に示した。【０３８８】
[実施例１５９]〜[実施例１７８]
実施例１５８において、正孔注入輸送層の形成に際して、実施例７５で得られたスルホ基含有高分子化合物を使用する代わりに、実施例７７、７９、８１、８２、８３、８４、８６、９０、９１、９４、９６、９８、１００、１０１、１０４、１０５、１０８、１１０、１１１、１１３で得られたスルホ基含有高分子化合物を使用した以外は、実施例１５８に記載の操作に従い、有機電界発光素子を作製した。さらに、実施例１５８と同様に該素子に直流電圧を印加し、該素子の特性を測定し、結果を表２３に示した。【０３８９】
[比較例Ｃ−１]
実施例１５８において、第一の正孔注入輸送層の形成に際して、実施例７５で得られた高分子化合物を使用する代わりに、前記ＰＥＤＯＴ/ＰＳＳ（バイエル社、商品名 ＢａｙｔｒｏｎＰ）式（７）を使用した以外は、実施例１５８に記載の操作に従い、有機電界発光素子を作製した。さらに、実施例１５８と同様に該素子に直流電圧を印加し、該素子の特性を測定し、結果を表２３に示した。【０３９０】
【表２３】
2008120470.tif 000041
【０３９１】
[実施例１７９]
パターン形成した厚さ１５０ｎｍのＩＴＯ透明電極を有するガラス基板（スパッター成膜品；シート抵抗１５Ω）を、中性洗剤、セミコクリーン（フルウチ化学製）、超純水、アセトン、イソプロピルアルコールによる超音波洗浄の順で洗浄後、窒素ブローで乾燥させ、最後に紫外線オゾン洗浄を行った。次いで、前記ＰＥＤＯＴ/ＰＳＳをスピンコート法により６５ｎｍの厚みで成膜し、ホットプレート上で減圧乾燥（２００度、１時間）して、第一の正孔注入輸送層を形成した。次に、実施例２で合成した高分子化合物のトルエン溶液（１．５重量％）をスピンコート法により５０nmの厚みで成膜し、ホットプレート上で窒素雰囲気下にて加熱処理を行い（１８０度、１時間）、第二の正孔注入輸送層を形成した。【０３９２】
次に、トルエンにて第二の正孔注入輸送層をリンス処理した後に、前記ポリフルオレンのキシレン溶液（１．２重量％）をスピンコート法により６０ｎｍの厚みで成膜し、ホットプレート上で減圧乾燥（１４０度、３０分）して、発光層を形成した。次に、ガラス基板を蒸着装置の基板ホルダーに固定し、発光層の上に、フッ化リチウム（ＬｉＦ）を、モリブデンボートを用いて、蒸着速度０．２ｎｍ／秒で、０．５ｎｍの膜厚で製膜した後、アルミニウム（Ａｌ）をタングステンボートにより加熱して、蒸着速度２．０ｎｍ／ｓｅｃで、膜厚１００ｎｍのアルミニウム層を形成して陰極を完成させた。以上の様にして、２ｍｍ×２ｍｍのサイズの発光面積部分を有する有機電界発光素子が得られた。この有機電界発光素子においてＩＴＯを陽極、ＬｉＦ／Ａｌを陰極として、直流電圧を印加してガラス基板を通して発光を観察した。輝度はトプコン輝度計ＢＭ−８にて測定した。【０３９３】
作製した有機電界発光素子に直流電圧を印加し、乾燥雰囲気下、１０ｍＡ／ｃｍ２の定電流密度で連続駆動させた。初期には、５．６Ｖ、輝度１６０ｃｄ／ｃｍ２の青色の発光が確認された。初期輝度５００ｃｄ／ｃｍ２から２００時間の連続駆動を行ったところ、輝度の低下率は２６％であった。結果を表２４に示した。【０３９４】
[実施例１８０]〜[実施例２１０]
実施例１７９において、第二の正孔注入輸送層の形成に際して、実施例２で得られた高分子化合物を使用する代わりに、実施例４、６、８、１０、１２、１４、１８、２７、２９、３１、３３、３５、３７、３９、４１、４３、４５、４７、４９、５１、５３、５５、５７、５９、６１、６３、６５、６７、６９、７１、７３で得られた高分子化合物を使用した以外は、実施例１７９に記載の操作に従い、有機電界発光素子を作製した。さらに、実施例１７９と同様に該素子に直流電圧を印加し、該素子の特性を測定し、結果を表２４に示した。【０３９５】
[比較例Ｄ−１]
実施例１７９において、第二の正孔注入輸送層の形成に際して、実施例２で得られた高分子化合物を使用する代わりに、前記ＡＤＳ２５９ＢＥ（式１４）を使用した以外は、実施例１７９に記載の操作に従い、有機電界発光素子を作製した。さらに、実施例１７９と同様に該素子に直流電圧を印加し、該素子の特性を測定し、結果を表２４に示した。【０３９６】
[比較例Ｄ−２]
実施例１７９において、第二の正孔注入輸送層の形成に際して、実施例２で得られた高分子化合物を使用する代わりに、特開２００６−３１６２２４号公報に記載の前記式（１６）で表される繰り返し単位からなる高分子化合物を使用した以外は、実施例１７９に記載の操作に従い、有機電界発光素子を作製した。さらに、実施例１７９と同様に該素子に直流電圧を印加し、該素子の特性を測定し、結果を表２４に示した。【０３９７】
【化１７】
2008120470.tif 000042
【０３９８】
【表２４】
2008120470.tif 000043
【０３９９】
[実施例２１１]
パターン形成した厚さ１５０ｎｍのＩＴＯ透明電極を有するガラス基板（スパッター成膜品；シート抵抗１５Ω）を、中性洗剤、セミコクリーン（フルウチ化学製）、超純水、アセトン、イソプロピルアルコールによる超音波洗浄の順で洗浄後、窒素ブローで乾燥させ、最後に紫外線オゾン洗浄を行った。次いで、実施例７５で得られたスルホ基含有高分子化合物のメタノール溶液（２．０重量％）をスピンコート法により65nmの厚みで成膜し、ホットプレート上で減圧乾燥（１００度、１時間）して、第一の正孔注入輸送層を形成した。次に、実施例２で得られた高分子化合物のトルエン溶液（１．５重量％）をスピンコート法により５０nmの厚みで成膜し、ホットプレート上で窒素雰囲気下にて加熱処理を行い（１８０度、１時間）、第二の正孔注入輸送層を形成した。【０４００】
次に、トルエンにて第二の正孔注入輸送層をリンス処理した後に、前記のポリフルオレンのキシレン溶液（１．２重量％）をスピンコート法により６０ｎｍの厚みで成膜し、ホットプレート上で減圧乾燥（１４０度、３０分）して、発光層を形成した。次に、ガラス基板を蒸着装置の基板ホルダーに固定し、発光層の上に、フッ化リチウム（ＬｉＦ）を、モリブデンボートを用いて、蒸着速度０．２ｎｍ／秒で、０．５ｎｍの膜厚で製膜した後、アルミニウム（Ａｌ）をタングステンボートにより加熱して、、蒸着速度２．０ｎｍ／ｓｅｃで膜厚１００ｎｍのアルミニウム層を形成して陰極を完成させた。以上の様にして、２ｍｍ×２ｍｍのサイズの発光面積部分を有する有機電界発光素子が得られた。この有機電界発光素子においてＩＴＯを陽極、ＬｉＦ／Ａｌを陰極として、直流電圧を印加してガラス基板を通して発光を観察した。輝度はトプコン輝度計ＢＭ−８にて測定した。【０４０１】
作製した有機電界発光素子に直流電圧を印加し、乾燥雰囲気下、１０ｍＡ／ｃｍ２の定電流密度で連続駆動させた。初期には、５．４Ｖ、輝度１６０ｃｄ／ｃｍ２の青色の発光が確認された。初期輝度５００ｃｄ／ｃｍ２から２００時間の連続駆動を行ったところ、輝度の低下率は２６％であった。結果を表２５に示した。【０４０２】
[実施例２１２]〜[実施例２４２]
実施例２１１において、正孔注入輸送層の形成に際して、実施例２で得られた高分子化合物を使用する代わりに、実施例４、６、８、１０、１２、１４、１８、２７、２９、３１、３３、３５、３７、３９、４１、４３、４５、４７、４９、５１、５３、５５、５７、５９、６１、６３、６５、６７、６９、７１、７３で得られた高分子化合物を使用した以外は、実施例２１１に記載の操作に従い、有機電界発光素子を作製した。さらに、実施例２１１と同様に該素子に直流電圧を印加し、該素子の特性を測定し、結果を表２５に示した。【０４０３】
【表２５】
2008120470.tif 000044
【０４０４】
表２３〜表２５から明らかなように、本発明のスルホ基含有高分子化合物、およびその中間体となる本発明の高分子化合物を正孔注入輸送材料に用いた有機ＥＬ素子は、発光輝度が高く発光効率に優れ、さらに輝度低下率が低く素子寿命の点で優れていた。【０４０５】
本発明のスルホ基含有高分子化合物、およびその中間体となる本発明の高分子化合物を用いて得られる有機電界発光素子は、パネル型光源、各種の発光素子、表示素子、標識、センサーとして利用することができる。
【図１】
2008120470.tif 000050
【図２】
2008120470.tif 000051
【図３】
2008120470.tif 000052
【図４】
2008120470.tif 000053
【図５】
2008120470.tif 000054
【図６】
2008120470.tif 000055
【図７】
2008120470.tif 000056
【図８】
2008120470.tif 000057
【国際調査報告】
2008120470.tif 000058
2008120470.tif 000059
2008120470.tif 000060
2008120470.tif 000061